"成分1-AN-ビニルラクタム類、成分1-B式1で表される化合物、並びに、成分1-Cビスアシルホスフィン化合物、チオキサントン化合物、チオクロマノン化合物、及び、α-アミノケトン化合物よりなる群から選ばれた少なくとも1つの化合物、を含有し、シリコーン系界面活性剤及びフッ素系界面活性剤を含有しないか、又は、シリコーン系界面活性剤及びフッ素系界面活性剤の総含有量が、インクジェットインク組成物の全重量に対し、0重量を超え0.03重量以下であることを特徴とするインクジェットインク組成物。式中、R13は水素原子又はメチル基を表し、X2は単結合又は二価の連結基を表す。成分1-D式2で表される化合物を更に含有する、請求項1に記載のインクジェットインク組成物。式中、R1は水素原子又はメチル基を表し、X1は単結合又は二価の連結基を表し、R2~R12はそれぞれ独立に、水素原子又はアルキル基を表す。成分1-Dが、イソボロニルメタアクリレートである、請求項2に記載のインクジェットインク組成物。成分1-E炭素数8~13の鎖状炭化水素基を有するメタアクリレート化合物を更に含有する、請求項1~3のいずれか1項に記載のインクジェットインク組成物。成分1-Bが、サイクリックトリメチロールプロパンフォーマルメタアクリレートである、請求項1~4のいずれか1項に記載のインクジェットインク組成物。成分1-Aの含有量が、インクジェットインク組成物の全重量に対し、3~35重量である、請求項1~5のいずれか1項に記載のインクジェットインク組成物。成分1-Dの含有量が、インクジェットインク組成物の全重量に対し、13重量以上55重量以下である、請求項2又は3に記載のインクジェットインク組成物。成分1-Dの含有量が、インクジェットインク組成物の全重量に対し、1重量以上13重量未満である、請求項2又は3に記載のインクジェットインク組成物。成分1-Fオリゴマーを更に含有する、請求項1~8のいずれか1項に記載のインクジェットインク組成物。シリコーン系界面活性剤及びフッ素系界面活性剤を含有しないか、又は、シリコーン系界面活性剤及びフッ素系界面活性剤の総含有量が、インクジェットインク組成物の全重量に対し、0重量を超え0.005重量以下である、請求項1~9のいずれか1項に記載のインクジェットインク組成物。多官能メタアクリレート化合物の含有量が、インクジェットインク組成物の全重量に対し、3~25重量である、請求項1~10のいずれか1項に記載のインク組成物。a1被記録媒体上に、請求項1~11のいずれか1項に記載のインクジェットインク組成物を吐出する工程、及び、b1吐出されたインクジェットインク組成物に活性エネルギー線を照射して、前記インクジェットインク組成物を硬化する工程、を含むことを特徴とするインクジェット記録方法。請求項12に記載のインクジェット記録方法を用いて作成された印刷物。成分2-A炭素数5~10の炭化水素ジオールのジメタアクリレートを3~35重量、成分2-B式1で表される化合物を35~70重量、及び、成分2-C重合開始剤を含有し、成分2-A及び成分2-Bの総含有量が、50~90重量であり、25°Cにおける表面張力が、33~37.5mN/mであることを特徴とするインクジェットインク組成物。式1中、R13は水素原子又はメチル基を表し、X2は単結合又は二価の連結基を表す。シリコーン系界面活性剤及びフッ素系界面活性剤を含有しないか、又は、シリコーン系界面活性剤及びフッ素系界面活性剤の総含有量が、インクジェットインク組成物の全重量に対し、0.01重量未満である、請求項14に記載のインクジェットインク組成物。成分2-D多官能ビニルエーテル化合物を更に含有する、請求項14又は15に記載のインクジェットインク組成物。成分2-Aが、炭素数5~10の分岐構造を有する炭化水素ジオールのジメタアクリレートを含む、請求項14~16のいずれか1項に記載のインクジェットインク組成物。成分2-Aが、3-メチル-1,5-ペンタンジオールジアクリレートを含む、請求項14~17のいずれか1項に記載のインクジェットインク組成物。成分2-Bが、サイクリックトリメチロールプロパンフォーマルアクリレートを含む、請求項14~18のいずれか1項に記載のインクジェットインク組成物。成分2-E炭素数8~13の鎖状炭化水素基を有する単官能メタアクリレート化合物を更に含有する、請求項14~19のいずれか1項に記載のインクジェットインク組成物。成分2-FN-ビニルラクタム類を更に含有する、請求項14~20のいずれか1項に記載のインクジェットインク組成物。a1被記録媒体上に、請求項14~21のいずれか1項に記載のインクジェットインク組成物を吐出する工程、及び、b1吐出されたインクジェットインク組成物に活性エネルギー線を照射して、前記インクジェットインク組成物を硬化する工程、を含むことを特徴とするインクジェット記録方法。前記a1及びb1の工程を、被記録媒体上の同一部分において、2回以上行う、請求項22に記載のインクジェット記録方法。請求項22又は23に記載のインクジェット記録方法を用いて作成された印刷物。本発明の目的は、筋ムラが目立たず、光沢性に優れた印刷物を得ることができるインクジェットインク組成物、並びに、前記インクジェットインク組成物を使用したインクジェット記録方法及び印刷物を提供することである。本発明の上記課題は下記の<1>、<12>、<13>、<14>、<22>及び<24>に記載の手段により解決された。好ましい実施態様である<2>~<11>、<15>~<21>及び<23>と共に以下に記載する。<1>成分1-AN-ビニルラクタム類、成分1-B式1で表される化合物、並びに、成分1-Cビスアシルホスフィン化合物、チオキサントン化合物、チオクロマノン化合物、及び、α-アミノケトン化合物よりなる群から選ばれた少なくとも1つの化合物、を含有し、シリコーン系界面活性剤及びフッ素系界面活性剤を含有しないか、又は、シリコーン系界面活性剤及びフッ素系界面活性剤の総含有量が、インクジェットインク組成物の全重量に対し、0重量を超え0.03重量以下であることを特徴とするインクジェットインク組成物、式中、R13は水素原子又はメチル基を表し、X2は単結合又は二価の連結基を表す。<2>成分1-D式2で表される化合物を更に含有する、上記<1>に記載のインクジェットインク組成物、式中、R1は水素原子又はメチル基を表し、X1は単結合又は二価の連結基を表し、R2~R12はそれぞれ独立に、水素原子又はアルキル基を表す。<3>成分1-Dが、イソボロニルメタアクリレートである、上記<2>に記載のインクジェットインク組成物、<4>成分1-E炭素数8~13の鎖状炭化水素基を有するメタアクリレート化合物を更に含有する、上記<1>~<3>のいずれか1つに記載のインクジェットインク組成物、<5>成分1-Bが、サイクリックトリメチロールプロパンフォーマルメタアクリレートである、上記<1>~<4>のいずれか1つに記載のインクジェットインク組成物、<6>成分1-Aの含有量が、インクジェットインク組成物の全重量に対し、3~35重量である、上記<1>~<5>のいずれか1つに記載のインクジェットインク組成物、<7>成分1-Dの含有量が、インクジェットインク組成物の全重量に対し、13重量以上55重量以下である、上記<2>又は<3>に記載のインクジェットインク組成物、<8>成分1-Dの含有量が、インクジェットインク組成物の全重量に対し、1重量以上13重量未満である、上記<2>又は<3>に記載のインクジェットインク組成物、<9>成分1-Fオリゴマーを更に含有する、上記<1>~<8>のいずれか1つに記載のインクジェットインク組成物、<10>シリコーン系界面活性剤及びフッ素系界面活性剤を含有しないか、又は、シリコーン系界面活性剤及びフッ素系界面活性剤の総含有量が、インクジェットインク組成物の全重量に対し、0重量を超え0.005重量以下である、上記<1>~<9>のいずれか1つに記載のインクジェットインク組成物、<11>多官能メタアクリレート化合物の含有量が、インクジェットインク組成物の全重量に対し、3~25重量である、上記<1>~<10>のいずれか1つに記載のインク組成物、<12>a1被記録媒体上に、上記<1>~<11>のいずれか1つに記載のインクジェットインク組成物を吐出する工程、及び、b1吐出されたインクジェットインク組成物に活性エネルギー線を照射して、前記インクジェットインク組成物を硬化する工程、を含むことを特徴とするインクジェット記録方法、<13>上記<12>に記載のインクジェット記録方法を用いて作成された印刷物、<14>成分2-A炭素数5~10の炭化水素ジオールのジメタアクリレートを3~35重量、成分2-B式1で表される化合物を35~70重量、及び、成分2-C重合開始剤を含有し、成分2-A及び成分2-Bの総含有量が、50~90重量であり、25°Cにおける表面張力が、33~37.5mN/mであることを特徴とするインクジェットインク組成物、式1中、R13は水素原子又はメチル基を表し、X2は単結合又は二価の連結基を表す。<15>シリコーン系界面活性剤及びフッ素系界面活性剤を含有しないか、又は、シリコーン系界面活性剤及びフッ素系界面活性剤の総含有量が、インクジェットインク組成物の全重量に対し、0.01重量未満である、上記<14>に記載のインクジェットインク組成物、<16>成分2-D多官能ビニルエーテル化合物を更に含有する、上記<14>又は<15>に記載のインクジェットインク組成物、<17>成分2-Aが、炭素数5~10の分岐構造を有する炭化水素ジオールのジメタアクリレートを含む、上記<14>~<16>のいずれか1つに記載のインクジェットインク組成物、<18>成分2-Aが、3-メチル-1,5-ペンタンジオールジアクリレートを含む、上記<14>~<17>のいずれか1つに記載のインクジェットインク組成物、<19>成分2-Bが、サイクリックトリメチロールプロパンフォーマルアクリレートを含む、上記<14>~<18>のいずれか1つに記載のインクジェットインク組成物、<20>成分2-E炭素数8~13の鎖状炭化水素基を有する単官能メタアクリレート化合物を更に含有する、上記<14>~<19>のいずれか1つに記載のインクジェットインク組成物、<21>成分2-FN-ビニルラクタム類を更に含有する、上記<14>~<20>のいずれか1つに記載のインクジェットインク組成物、<22>a1被記録媒体上に、上記<14>~<21>のいずれか1つに記載のインクジェットインク組成物を吐出する工程、及び、b1吐出されたインクジェットインク組成物に活性エネルギー線を照射して、前記インクジェットインク組成物を硬化する工程、を含むことを特徴とするインクジェット記録方法、<23>前記a1及びb1の工程を、被記録媒体上の同一部分において、2回以上行う、上記<22>に記載のインクジェット記録方法、<24>上記<22>又は<23>に記載のインクジェット記録方法を用いて作成された印刷物。本発明によれば、筋ムラが目立たず、光沢性に優れた印刷物を得ることができるインクジェットインク組成物、並びに、前記インクジェットインク組成物を使用したインクジェット記録方法及び印刷物を提供することができた。以下、本発明を詳細に説明する。インクジェットインク組成物本発明のインクジェットインク組成物以下、インク組成物ともいう。は、以下に示す第一の実施形態又は第二の実施形態を満たすことにより、筋ムラが目立たず、光沢性に優れた印刷物を得ることができる。本発明の第一の実施形態におけるインクジェットインク組成物は、成分1-AN-ビニルラクタム類、成分1-B式1で表される化合物、並びに、成分1-Cビスアシルホスフィン化合物、チオキサントン化合物、チオクロマノン化合物、及び、α-アミノケトン化合物よりなる群から選ばれた少なくとも1つの化合物、を含有し、シリコーン系界面活性剤及びフッ素系界面活性剤を含有しないか、又は、シリコーン系界面活性剤及びフッ素系界面活性剤の総含有量が、インクジェットインク組成物の全重量に対し、0重量を超え0.03重量以下であることを特徴とする。本発明のインク組成物は、筋ムラが目立たず、光沢性に優れた印刷物を得ることができる。特に前記基材としては、ポリエチレンテレフタレートPET基材、及び、アクリル樹脂Acryl基材が挙げられる。式中、R13は水素原子又はメチル基を表し、X2は単結合又は二価の連結基を表す。本発明の第二の実施形態におけるインクジェットインク組成物は、成分2-A炭素数5~10の炭化水素ジオールのジメタアクリレートを3~35重量、成分2-B式1で表される化合物を35~70重量、及び、成分2-C重合開始剤を含有し、成分2-A及び成分2-Bの総含有量が、50~90重量であり、25°Cにおける表面張力が、33~37.5mN/mであることを特徴とする。また、本発明の第二の実施形態におけるインクジェットインク組成物によれば、筋ムラが目立たず、光沢性及び柔軟性に優れた画像を得ることができる。式1中、R13は水素原子又はメチル基を表し、X2は単結合又は二価の連結基を表す。なお、明細書中、数値範囲を表すA~Bの記載はA以上B以下と同義である。また、前記成分1-AN-ビニルラクタム類等を単に成分1-A等ともいう。本発明のインク組成物は、活性放射線により硬化可能な油性のインク組成物である。活性放射線とは、その照射によりインク組成物中に開始種を発生させるエネルギーを付与できる放射線であり、α線、γ線、X線、紫外線、可視光線、電子線などを包含する。中でも、硬化感度及び装置の入手容易性の観点から紫外線及び電子線が好ましく、紫外線がより好ましい。活性放射線硬化型のインクジェット印刷により得た印刷物は、水性インクジェット、溶剤インクジェットにより得た印刷物に比べ、硬化膜の光沢性が低く、筋ムラが目立つといわれている。これは、インクジェット着弾直後に打滴が活性放射線によって硬化されることで、打滴の着弾形状が保存されることが1つの要因と考えられる。一方、本発明のインク組成物は、印刷物の光沢性に優れ、筋ムラの少ないインクジェット画像を提供する。理由は定かではないが、吐出されたN-ビニルラクタム類又は炭素数5~10の炭化水素ジオールのジメタアクリレートと前記式1で表される化合物とを含むインク組成物は、着弾直後の活性放射線照射によって、打滴の内部から硬化すると推定される。特に酸素溶存量が高いと推定される前記式1で表される化合物、好ましくは前記式1で表される化合物及び後述する式2で表される化合物の存在により、硬化膜の最表面が酸素重合阻害をうけ、初期反応速度を低下させることで、打滴の最表面が長時間液状に保たれ、打滴最表面が濡れ広がり、合一が促進されると考えられる。その結果、より平滑な平面が形成され、高度な光沢性を有し、筋ムラの目立たない画像が得られると推定される。特に、同一部分を重ね打ちにより印刷するマルチパスモードでの印刷の場合では、重ね打ち時に先に打滴された液滴上に打滴が重なるケースが発生する。この際、先に打滴されたインク膜の最表面が液状であると、後に打たれた打滴の濡れ広がりが大きくなり、より高い光沢度が得られる。打滴の硬化状態のコントロールにあたっては、打滴の最表面のみが液状態を保持することが重要である。打滴内部までもが液状態を長時間保持してしまうと最終的に印刷物がべとついたり、重ね打ち時に後から着弾した打滴が膜の内部に入り込み、印刷物にクレーター状のくぼみを形成してしまう場合がある。その結果、逆に印刷物表面の平滑性を失うことになりかねない。また、内部の硬化性が低いと、着弾後の打滴干渉打滴の重なりにより打滴位置がずれることを生じさせることで、筋ムラを目立たせてしまうことも考えられる。成分Aの存在により、高い内部の硬化性を保持できると推定される。本発明によれば、N-ビニルラクタム類又は炭素数5~10の炭化水素ジオールのジメタアクリレートと前記式1で表される化合物との組み合わせにより、打滴内部の硬化性を強く促進しつつ、硬化膜最表面のみを選択的に長時間液状に保つことが実現でき、光沢性が高く、筋ムラの目立たない印刷物が得られたものと考えられる。まず、本発明の第一の実施形態におけるインク組成物について、詳細に説明する。成分1-AN-ビニルラクタム類本発明のインク組成物は、成分1-AN-ビニルラクタム類を含有する。成分1-Aとしては、式Aで表される化合物が好ましい。式A中、nは2~6の整数を表し、インク組成物が硬化した後の柔軟性、被記録媒体との密着性、及び、原材料の入手性の観点から、nは3~6の整数であることが好ましく、nが3又は5であることがより好ましく、nが5である、すなわちN-ビニルカプロラクタムであることが特に好ましい。N-ビニルカプロラクタムは安全性に優れ、汎用的で比較的安価に入手でき、特に良好なインク硬化性、及び硬化膜の被記録媒体への密着性が得られるので好ましい。また、上記N-ビニルラクタム類は、ラクタム環上にアルキル基、アリール基等の置換基を有していてもよく、飽和又は不飽和環構造を連結していてもよい。成分1-Aは、1種単独で使用しても、2種以上を併用してもよい。成分1-Aの含有量は、インク組成物の全重量に対し、3重量以上35重量以下であることが好ましく、3重量以上30重量以下であることがより好ましく、8重量以上24重量以下であることが更に好ましく、9重量以上20重量以下であることが特に好ましく、10重量以上18重量以下であることが最も好ましい。上記範囲であると、印刷物内部の硬化性を強く促進しつつ、硬化膜最表面のみを選択的に長時間液状を保つ硬化プロファイルが促進され、光沢性が高く、筋ムラの目立たない印刷物が得られる。成分1-B式1で表される化合物本発明のインク組成物は、成分1-B式1で表される化合物を含有する。本発明のインク組成物は、成分1-Bを含有することにより、光沢性に優れ、筋ムラの少ない画像が得られ、また、ポリエチレンテレフタレートPET、アクリル樹脂に対する基材密着性に優れる。式1中、R13は水素原子又はメチル基を表し、X2は単結合又は二価の連結基を表す。前記式1で表される化合物は、アクリレート化合物であっても、メタクリレート化合物であってもよいが、アクリレート化合物、すなわち、R13が水素原子であることが好ましい。式1のX2における二価の連結基としては、本発明の効果を大きく損なうものでない限り特に制限はないが、二価の炭化水素基、又は、炭化水素基及びエーテル結合を組み合わせた二価の基であることが好ましく、二価の炭化水素基、ポリアルキレンオキシ基、又は、ポリアルキレンオキシアルキル基であることがより好ましい。また、前記二価の連結基の炭素原子数は、1~60であることが好ましく、1~20であることがより好ましい。式1におけるX2としては、単結合、二価の炭化水素基、又は、炭化水素基及びエーテル結合を組み合わせた二価の基であることが好ましく、炭素原子数1~20の二価の炭化水素基であることがより好ましく、炭素原子数1~8の二価の炭化水素基であることが更に好ましく、メチレン基であることが特に好ましい。式1で表される化合物の具体例としては、以下に示す化合物C-1~C-4を好ましく例示できるが、これらに限定されるものではないことは言うまでもない。これらの中でも、サイクリックトリメチロールプロパンフォーマルアクリレートC-1及びサイクリックトリメチロールプロパンフォーマルメタクリレートC-2が好ましく、サイクリックトリメチロールプロパンフォーマルアクリレートC-1が特に好ましい。本発明のインク組成物における式1で表される化合物の含有量は、インク組成物の全重量に対し、3~70重量であることが好ましく、5重量以上60重量未満であることがより好ましく、7重量以上55重量未満であることが更に好ましく、10重量以上50重量未満であることが特に好ましい。上記範囲であると、光沢性に優れ、筋ムラの少ない印刷物が得られる。成分1-Cビスアシルホスフィンオキサイド化合物、チオキサントン化合物、チオクロマノン化合物、及び、α-アミノケトン類本発明のインク組成物は、成分1-Cビスアシルホスフィン化合物、チオキサントン化合物、チオクロマノン化合物、及び、α-アミノケトン化合物よりなる群から選ばれた少なくとも1つの化合物を含有する。本発明のインク組成物は、成分1-Cを含有することにより、硬化性に優れ、また、得られる画像の筋ムラを抑制することができる。また、本発明のインク組成物は、後述する式2で表される化合物の含有量が、インク組成物の全重量に対し、13~55重量である場合、光沢性の観点から、ビスアシルホスフィンオキサイド化合物、チオキサントン化合物、チオクロマノン化合物、α-アミノケトン類、α-ヒドロキシケトン化合物、及び、モノアシルホスフィンオキサイド化合物よりなる群から選ばれた少なくとも3種の化合物を含有することが好ましく、ビスアシルホスフィンオキサイド化合物と、α-アミノケトン化合物と、チオキサントン化合物又はチオクロマノン化合物とを含有するか、又は、α-ヒドロキシケトン化合物と、モノアシルホスフィンオキサイド化合物と、チオキサントン化合物又はチオクロマノン化合物とを含有することがより好ましく、ビスアシルホスフィンオキサイド化合物と、α-アミノケトン化合物と、チオキサントン化合物又はチオクロマノン化合物とを含有することが特に好ましい。また、本発明のインク組成物は、チオキサントン化合物及び/又はチオクロマノン化合物を含有することが好ましく、コストの観点からは、チオキサントン化合物を含有することがより好ましく、透明性の観点からは、チオクロマノン化合物を含有することがより好ましい。また、本発明のインク組成物は、後述する式2で表される化合物の含有量が、インク組成物の全重量に対し、13~55重量である場合、ビスアシルホスフィン化合物、チオキサントン化合物、チオクロマノン化合物、及び、α-アミノケトン化合物よりなる群から選ばれた少なくとも2つの化合物を含有することが好ましく、ビスアシルホスフィン化合物、チオキサントン化合物、チオクロマノン化合物、及び、α-アミノケトン化合物よりなる群から選ばれた少なくとも3つの化合物を含有することがより好ましい。ビスアシルホスフィンオキサイド化合物としては、特に制限はなく、公知のものを用いることができるが、下記式D-1で表される化合物であることが好ましい。式D-1中、R1E、R2E及びR3Eはそれぞれ独立に、メチル基又はエチル基を置換基として有していてもよい芳香族炭化水素基を表す。ビスアシルホスフィンオキサイド化合物としては、公知のビスアシルホスフィンオキサイド化合物が使用できる。例えば、特開平3-101686号公報、特開平5-345790号公報、特開平6-298818号公報に記載のビスアシルホスフィンオキサイド化合物が挙げられる。具体例としては、ビス2,6-ジクロロベンゾイルフェニルホスフィンオキサイド、ビス2,6-ジクロロベンゾイル-2,5-ジメチルフェニルホスフィンオキサイド、ビス2,6-ジクロロベンゾイル-4-エトキシフェニルホスフィンオキサイド、ビス2,6-ジクロロベンゾイル-4-プロピルフェニルホスフィンオキサイド、ビス2,6-ジクロロベンゾイル-2-ナフチルホスフィンオキサイド、ビス2,6-ジクロロベンゾイル-1-ナフチルホスフィンオキサイド、ビス2,6-ジクロロベンゾイル-4-クロロフェニルホスフィンオキサイド、ビス2,6-ジクロロベンゾイル-2,4-ジメトキシフェニルホスフィンオキサイド、ビス2,6-ジクロロベンゾイルデシルホスフィンオキサイド、ビス2,6-ジクロロベンゾイル-4-オクチルフェニルホスフィンオキサイド、ビス2,4,6-トリメチルベンゾイルフェニルホスフィンオキサイド、ビス2,4,6-トリメチルベンゾイル-2,5-ジメチルフェニルホスフィンオキサイド、ビス2,6-ジクロロ3,4,5-トリメトキシベンゾイル-2,5-ジメチルフェニルホスフィンオキサイド、ビス2,6-ジクロロ-3,4,5-トリメトキシベンゾイル-4-エトキシフェニルホスフィンオキサイド、ビス2-メチル-1-ナフトイル-2,5-ジメチルフェニルホスフィンオキサイド、ビス2-メチル-1-ナフトイル-4-エトキシフェニルホスフィンオキサイド、ビス2-メチル-1-ナフトイル-2-ナフチルホスフィンオキサイド、ビス2-メチル-1-ナフトイル-4-プロピルフェニルホスフィンオキサイド、ビス2-メチル-1-ナフトイル-2,5-ジメチルフェニルホスフィンオキサイド、ビス2-メトキシ-1-ナフトイル-4-エトキシフェニルホスフィンオキサイド、ビス2-クロロ-1-ナフトイル-2,5-ジメチルフェニルホスフィンオキサイド、ビス2,6-ジメトキシベンゾイル-2,4,4-トリメチルペンチルホスフィンオキサイド等が挙げられる。これらの中でも、ビスアシルホスフィンオキサイド化合物としては、ビス2,4,6-トリメチルベンゾイルフェニルホスフィンオキサイドIRGACURE819:チバスペシャルティーケミカルズ社製、ビス2,6-ジメトキシベンゾイル-2,4,4-トリメチルペンチルフェニルホスフィンオキサイドなどが好ましい。チオキサントン化合物としては、特に制限はなく、公知のものを用いることができるが、下記式D-2で表される化合物であることが好ましい。前記式D-2において、R1F、R2F、R3F、R4F、R5F、R6F、R7F及びR8Fはそれぞれ独立に、水素原子、アルキル基、ハロゲン原子、ヒドロキシ基、シアノ基、ニトロ基、アミノ基、アルキルチオ基、アルキルアミノ基一置換及び二置換の場合を含む。なお、以下においても同様である。、アルコキシ基、アルコキシカルボニル基、アシルオキシ基、アシル基、カルボキシ基又はスルホ基を表す。上記アルキル基、アルキルチオ基、アルキルアミノ基、アルコキシ基、アルコキシカルボニル基、アシルオキシ基、及び、アシル基におけるアルキル部分の炭素数は、1~20であることが好ましく、1~8であることがより好ましく、1~4であることが更に好ましい。R1F、R2F、R3F、R4F、R5F、R6F、R7F及びR8Fは、それぞれ隣接する2つが互いに連結して環を形成していてもよい。これらが環を形成する場合の環構造としては、5又は6員環の脂肪族環、芳香族環などが挙げられ、炭素原子以外の元素を含む複素環であってもよく、また、形成された環同士が更に組み合わさって2核環、例えば、縮合環を形成していてもよい。これらの環構造は置換基を更に有していてもよい。置換基としては、ハロゲン原子、ヒドロキシ基、シアノ基、ニトロ基、アミノ基、アルキルチオ基、アルキルアミノ基、アルコキシ基、アルコキシカルボニル基、アシルオキシ基、アシル基、カルボキシ基及びスルホ基が挙げられる。形成された環構造が複素環である場合のヘテロ原子の例としては、N、O、及びSを挙げることができる。チオキサントン化合物としては、チオキサントン、2-イソプロピルチオキサントン、2-クロロチオキサントン、2-ドデシルチオキサントン、2,4-ジエチルチオキサントン、2,4-ジメチルチオキサントン、1-メトキシカルボニルチオキサントン、2-エトキシカルボニルチオキサントン、3-2-メトキシエトキシカルボニルチオキサントン、4-ブトキシカルボニルチオキサントン、3-ブトキシカルボニル-7-メチルチオキサントン、1-シアノ-3-クロロチオキサントン、1-エトキシカルボニル-3-クロロチオキサントン、1-エトキシカルボニル-3-エトキシチオキサントン、1-エトキシカルボニル-3-アミノチオキサントン、1-エトキシカルボニル-3-フェニルスルフリルチオキサントン、3,4-ジ[2-2-メトキシエトキシエトキシカルボニル]チオキサントン、1-エトキシカルボニル-3-1-メチル-1-モルホリノエチルチオキサントン、2-メチル-6-ジメトキシメチルチオキサントン、2-メチル-6-1,1-ジメトキシベンジルチオキサントン、2-モルホリノメチルチオキサントン、2-メチル-6-モルホリノメチルチオキサントン、n-アリルチオキサントン-3,4-ジカルボキシミド、n-オクチルチオキサントン-3,4-ジカルボキシイミド、N-1,1,3,3-テトラメチルブチルチオキサントン-3,4-ジカルボキシイミド、1-フェノキシチオキサントン、6-エトキシカルボニル-2-メトキシチオキサントン、6-エトキシカルボニル-2-メチルチオキサントン、チオキサントン-2-ポリエチレングリコールエステル、2-ヒドロキシ-3-3,4-ジメチル-9-オキソ-9H-チオキサントン-2-イルオキシ-N,N,N-トリメチル-1-プロパンアミニウムクロリドが例示できる。これらの中でも、入手容易性や硬化性の観点から、チオキサントン、2-イソプロピルチオキサントン、4-イソプロピルチオキサントン、2,3-ジエチルチオキサントン、2,4-ジエチルチオキサントン、2,4-ジクロロチオキサントン、1-クロロ-4-プロポキシチオキサントン、2-シクロヘキシルチオキサントン、4-シクロヘキシルチオキサントン、2-イソプロピルチオキサントン、及び、4-イソプロピルチオキサントンが好ましく、2-イソプロピルチオキサントン、及び、4-イソプロピルチオキサントンがより好ましい。チオクロマノン化合物としては、特に制限はなく、公知のものを用いることができるが、下記式D-3で表される化合物であることが好ましい。式D-3において、R1G、R2G、R3G、R4G、R5G、R6G、R7G及びR8Gはそれぞれ独立に、水素原子、アルキル基、ハロゲン原子、ヒドロキシ基、シアノ基、ニトロ基、アミノ基、アルキルチオ基、アルキルアミノ基、アルコキシ基、アルコキシカルボニル基、アシルオキシ基、アシル基、カルボキシ基又はスルホ基を表す。上記アルキル基、アルキルチオ基、アルキルアミノ基、アルコキシ基、アルコキシカルボニル基、アシルオキシ基、及び、アシル基におけるアルキル部分の炭素数は、1~20であることが好ましく、1~8であることがより好ましく、1~4であることが更に好ましい。R1G、R2G、R3G及びR4Gは、それぞれ隣接する2つが互いに連結、例えば、縮合、して環を形成していてもよい。これらが環を形成する場合の環構造としては、5又は6員環の脂肪族環、芳香族環などが挙げられ、炭素原子以外の元素を含む複素環であってもよく、また、形成された環同士が更に組み合わさって2核環、例えば、縮合環を形成していてもよい。これらの環構造は置換基を更に有していてもよい。置換基としては、式D-2で前述したものが挙げられる。形成された環構造が複素環である場合のヘテロ原子の例としては、N、O、及びSを挙げることができる。また、チオクロマノン化合物は、チオクロマノンの環構造上に少なくとも1つの置換基アルキル基、ハロゲン原子、ヒドロキシ基、シアノ基、ニトロ基、アミノ基、アルキルチオ基、アルキルアミノ基、アルコキシ基、アルコキシカルボニル基、アシルオキシ基、アシル基、カルボキシ基及びスルホ基等を有する化合物であることが好ましい。上記置換基としては、アルキル基、ハロゲン原子、ヒドロキシ基、アルキルチオ基、アルキルアミノ基、アルコキシ基及びアシルオキシ基が好ましく、炭素数1~20のアルキル基及びハロゲン原子がより好ましく、炭素数1~4のアルキル基及びハロゲン原子が更に好ましい。また、チオクロマノン化合物は、芳香環上、及び、シクロヘキサノン環上のそれぞれに、少なくとも1つの置換基を有する化合物であることがより好ましい。チオクロマノン化合物の具体例としては、下記I-1~I-31が好ましく例示できる。これらの中でも、I-14、I-17、及び、I-19がより好ましく、I-14が特に好ましい。α-アミノケトン化合物としては、特に制限はなく、公知のものを用いることができるが、以下の式D-4で表される化合物であることが好ましい。前記式D-4中、Arは、-SR13あるいは-NR7HR8Hで置換されているフェニル基を表し、R13は水素原子又はアルキル基を表し、R1H及びR2Hはそれぞれ独立に、炭素数1~8のアルキル基を表し、R3H及びR4Hはそれぞれ独立に水素原子、炭素数1~12のアルキル基、炭素数1~4のアルコキシ置換された炭素数2~4のアルキル基又は炭素数3~5のアルケニル基を表す。R1HとR2Hとは互いに結合して炭素数2~9のアルキレン基を構成してもよい。R3HとR4Hとは互いに結合して炭素数3~7のアルキレン基を形成してもよく、そのアルキレン基は、アルキレン鎖中に-O-又は-NR12-を含むものであってもよい。R12は、炭素数1~4のアルキル基を表す。R7H及びR8Hはそれぞれ独立に、水素原子、炭素数1~12のアルキル基、炭素数1~4のアルコキシ置換された炭素数2~4のアルキル基又は炭素数3~5のアルケニル基を表す。R7HとR8Hとは互いに結合して炭素数3~7のアルキレン基を形成してもよく、そのアルキレン基は、アルキレン鎖中に-O-又は-NR12-を含むものであってもよい。ここで、R12は前記したものと同義である。前記α-アミノケトン化合物の例としては、2-メチル-1-フェニル-2-モルフォリノプロパン-1-オン、2-メチル-1-[4-ヘキシルフェニル]-2-モルフォリノプロパン-1-オン、2-エチル-2-ジメチルアミノ-1-4-モルフォリノフェニル-ブタン-1-オン等が挙げられる。また、チバガイギー社製IRGACURE907、IRGACURE369、IRGACURE379等の如き市販品も好ましく例示できる。本発明のインク組成物は、特定の活性エネルギー線を吸収して重合開始剤の分解を促進させるため、増感剤を含有することが好ましい。増感剤としては、例えば、多核芳香族類例えば、ピレン、ペリレン、トリフェニレン、2-エチル-9,10-ジメトキシアントラセン等、キサンテン類例えば、フルオレッセイン、エオシン、エリスロシン、ローダミンB、ローズベンガル等、シアニン類例えば、チアカルボシアニン、オキサカルボシアニン等、メロシアニン類例えば、メロシアニン、カルボメロシアニン等、チアジン類例えば、チオニン、メチレンブルー、トルイジンブルー等、アクリジン類例えば、アクリジンオレンジ、クロロフラビン、アクリフラビン等、アントラキノン類例えば、アントラキノン等、スクアリウム類例えば、スクアリウム等、クマリン類例えば、7-ジエチルアミノ-4-メチルクマリン等、チオキサントン類例えば、チオキサントン、2-イソプロピルチオキサントン、4-イソプロピルチオキサントン等等が挙げられる。これらの中でも、チオキサントン類が好ましく例示できる。また、増感剤は、1種単独で用いてもよいし、2種以上を併用してもよい。本発明のインク組成物における成分1-Cの含有量は、硬化性、硬化膜内での硬化度の均一性の観点から、重合性化合物の総含有量に対して、0.01~35重量であることが好ましく、0.5~20重量であることがより好ましく、1.0~15重量であることが更に好ましい。また、チオキサントン化合物及び/又はチオクロマノン化合物を用いる場合、重合開始剤の総含有量Iは、チオキサントン化合物及び/又はチオクロマノン化合物の総含有量Sに対して、重量比で、好ましくはI:S=200:1~1:200、より好ましくは50:1~1:50、更に好ましくは20:1~1:5の範囲である。また、増感剤を用いる場合、重合開始剤の総含有量は、増感剤の含有量に対して、重合開始剤:増感剤の重量比で、好ましくは200:1~1:200、より好ましくは50:1~1:50、更に好ましくは20:1~1:5の範囲である。増感剤を用いる場合、本発明のインク組成物における増感剤の含有量は、インクの着色性の観点から、インク組成物の全重量に対して、0.01~20重量が好ましく、0.1~15重量がより好ましく、0.5~10重量が更に好ましい。成分1-D式2で表される化合物本発明のインク組成物は、成分1-D式2で表される化合物を含有することが好ましい。成分1-D式2で表される化合物の含有量が、インク組成物の全重量に対し、13~55重量であると、本発明のインク組成物は、得られる硬化膜の基材への密着性に優れ、また、光沢性及び柔軟性に優れ、筋ムラの少ない画像が得られるため、好ましい。また、成分1-D式2で表される化合物の含有量が、インク組成物の全重量に対し、1重量以上13重量未満であると、筋ムラが目立たず、光沢性及び耐ブロッキング性に優れた印刷物を得ることができるため、好ましい。なお、ブロッキング現象は、膜内部に残存する単分子成分が経時で表面に溶出し、重ね合わせた支持体に接着することにより生じると推定される。成分1-Dの含有量が、インク組成物の全重量に対し、1重量以上13重量未満である場合、本発明のインク組成物は、内部の硬化性がより強固になり、膜内部の残存単分子が減少する結果、耐ブロッキング性が向上すると推定される。式2中、R1は水素原子又はメチル基を表し、X1は単結合又は二価の連結基を表し、R2~R12はそれぞれ独立に、水素原子又はアルキル基を表す。前記式2で表される化合物は、アクリレート化合物であっても、メタクリレート化合物であってもよいが、アクリレート化合物、すなわち、R1が水素原子であることが好ましい。式2のX1における二価の連結基としては、本発明の効果を大きく損なうものでない限り特に制限はないが、二価の炭化水素基、又は、炭化水素基及びエーテル結合を組み合わせた二価の基であることが好ましく、二価の炭化水素基、ポリアルキレンオキシ基、又は、ポリアルキレンオキシアルキル基であることがより好ましい。また、前記二価の連結基の炭素原子数は、1~60であることが好ましく、1~40であることがより好ましい。式2におけるX1としては、単結合、二価の炭化水素基、又は、炭化水素基及びエーテル結合を組み合わせた二価の基であることが好ましく、単結合、又は、二価の炭化水素基であることがより好ましく、単結合であることが特に好ましい。式2のR2~R12におけるアルキル基としては、炭素原子数1~8のアルキル基であることが好ましく、炭素数1~4のアルキル基であることがより好ましく、メチル基であることが特に好ましい。また、R2~R12におけるアルキル基は、直鎖状であっても、分岐を有していてもよく、環構造を有していてもよい。式2におけるR2~R12としてはそれぞれ独立に、水素原子、又は、炭素原子数1~8のアルキル基であることが好ましく、水素原子、又は、炭素原子数1~4のアルキル基であることがより好ましく、水素原子、又は、メチル基であることが更に好ましい。また、式2におけるR2~R12としては、全てが水素原子であるか、又は、R3~R5がメチル基であり、かつR2及びR6~R12が水素原子であることが特に好ましく、R3~R5がメチル基であり、かつR2及びR6~R12が水素原子であることが最も好ましい。式2で表される化合物の具体例としては、以下に示す化合物B-1~B-6を好ましく例示できるが、これらに限定されるものではないことは言うまでもない。これらの中でも、イソボロニルアクリレートB-1、イソボロニルメタクリレートB-2、ノルボルニルアクリレートB-3及びノルボルニルメタクリレートB-4が好ましく、イソボロニルアクリレートB-1及びイソボロニルメタクリレートB-2がより好ましく、イソボロニルアクリレートB-1が特に好ましい。本発明のインク組成物における式2で表される化合物の含有量は、得られる硬化膜の基材への密着性に優れ、また、光沢性及び柔軟性に優れ、筋ムラの少ない画像が得られる観点からは、インク組成物の全重量に対し、13~55重量であることが好ましく、15~50重量であることがより好ましく、20~45重量であることが更に好ましく、25~42重量であることが特に好ましく、32~40重量であることが最も好ましい。また、本発明のインク組成物における式2で表される化合物の含有量は、光沢性に優れ、筋ムラが少なく、耐ブロッキング性に優れる画像が得られる観点からは、インク組成物の全重量に対し、1重量以上13重量未満であることが好ましく、1.5重量以上13重量未満であることがより好ましく、1.5重量以上10重量以下であることが更に好ましく、1.5重量以上8重量以下であることが特に好ましい。また、本発明のインク組成物における式1で表される化合物及び式2で表される化合物の総含有量は、インク組成物の全重量に対し、37~70重量であることが好ましく、39~60重量であることがより好ましく、40~59重量であることが特に好ましい。上記範囲であると、光沢性に優れ、筋ムラの少ない印刷物が得られる。更に、本発明のインク組成物における成分1-A、成分1-B及び成分1-Dの総含有量は、インク組成物の全重量に対し、40重量以上90重量以下であることが好ましく、45重量以上85重量以下であることがより好ましく、50重量以上77重量以下であることが更に好ましい。上記範囲であると、光沢性に優れ、筋ムラが少なく、耐ブロッキング性に優れる画像が得られる。成分1-E炭素数8~13の鎖状炭化水素基を有するメタアクリレート化合物本発明のインク組成物は、印刷物の光沢性向上の観点で、成分1-E炭素数8~13の鎖状炭化水素基を有するメタアクリレート化合物を含有することが好ましい。特に、式2で表される化合物の含有量が、組成物の全重量に対し、13~55重量である場合、成分1-E炭素数8~13の鎖状炭化水素基を有するメタアクリレート化合物を含有することが好ましい。前記成分Eにおける鎖状炭化水素基は、直鎖状炭化水素基であっても、分岐鎖状炭化水素基であってもよい。成分1-Eは、炭素数8~13の鎖状炭化水素モノアルコールのメタアクリル酸エステルであることが好ましく、炭素数10~13の鎖状炭化水素モノアルコールのメタアクリル酸エステルであることがより好ましい。なお、本発明においては、アクリレート、メタクリレートの双方あるいはいずれかを指す場合メタアクリレートと、アクリル、メタクリルの双方あるいはいずれかを指す場合メタアクリルと、それぞれ記載することがある。成分Eは、アクリレート化合物であっても、メタクリレート化合物であってもよいが、アクリレート化合物であることが好ましい。成分Eとして具体的には、オクチルメタアクリレート、イソオクチルメタアクリレート、ノニルメタアクリレート、デシルメタアクリレート、イソデシルメタアクリレート、ラウリルメタアクリレート、及び、トリデシルメタアクリレート等が例示できる。これらの中でも、イソオクチルメタアクリレート、デシルメタアクリレート、イソデシルメタアクリレート、ラウリルメタアクリレート、及び、トリデシルメタアクリレートが好ましく、イソオクチルメタアクリレート、イソデシルメタアクリレート、及び、トリデシルメタアクリレートがより好ましく、イソデシルメタアクリレートが特に好ましい。成分1-Eは、1種単独で使用しても、2種以上を併用してもよい。本発明のインク組成物における成分1-Eの含有量は、インク組成物の全重量に対し、3~25重量が好ましく、5~20重量がより好ましく、8~18重量であることが更に好ましく、10~16重量が特に好ましい。上記範囲であると、硬化膜のべたつきが少なく、印刷物の光沢性に優れるインク組成物が得られる。成分1-Fオリゴマー本発明のインク組成物は、成分1-Fオリゴマーを含有することが好ましい。オリゴマーは、一般に有限個一般的には5~100個のモノマーが結合した重合体であり、オリゴマーと称される公知の化合物を任意に選択可能であるが、本発明においては、重量平均分子量が400~10,000より好ましくは500~5,000の重合体を選択することが好ましい。前記オリゴマーは、ラジカル重合性基を有していてもよい。前記ラジカル重合性基としては、エチレン性不飽和基が好ましく、メタアクリロキシ基がより好ましい。本発明におけるオリゴマーとしては、いかなるオリゴマーでもよいが、例えば、オレフィン系エチレンオリゴマー、プロピレンオリゴマーブテンオリゴマー等、ビニル系スチレンオリゴマー、ビニルアルコールオリゴマー、ビニルピロリドンオリゴマーアクリレートオリゴマー、メタクリレートオリゴマー等、ジエン系ブタジエンオリゴマー、クロロプレンゴム、ペンタジエンオリゴマー等、開環重合系ジ-,トリ-,テトラエチレングリコール、ポリエチレングリコール、ポリエチルイミン等、重付加系オリゴエステルアクリレート、ポリアミドオリゴマー、ポリイソシアネートオリゴマー、付加縮合オリゴマーフェノール樹脂、アミノ樹脂、キシレン樹脂、ケトン樹脂等等を挙げることができる。この中で、オリゴエステルメタアクリレートが好ましく、その中では、ウレタンメタアクリレート、ポリエステルメタアクリレート、エポキシメタアクリレートがより好ましく、ウレタンメタアクリレートが更に好ましい。ウレタンメタアクリレートとしては、脂肪族ウレタンメタアクリレート、芳香族ウレタンメタアクリレートが好ましく挙げられるが、脂肪族ウレタンメタアクリレートがより好ましく挙げられる。また、ウレタンメタアクリレートは、4官能以下のウレタンメタアクリレートであることが好ましく、2官能以下のウレタンメタアクリレートであることがより好ましい。ウレタンメタアクリレートを含有することにより、基材の密着性に優れ、硬化性に優れるインク組成物が得られる。オリゴマーについて、オリゴマーハンドブック古川淳二監修、株化学工業日報社も参照することができる。また、オリゴマーの市販品としては、以下に示すものが例示できる。ウレタンメタアクリレートとしては、例えば、第一工業製薬株製のR1204、R1211、R1213、R1217、R1218、R1301、R1302、R1303、R1304、R1306、R1308、R1901、R1150等や、ダイセルサイテック株製のEBECRYLシリーズ例えば、EBECRYL230、270、4858、8402、8804、8807、8803、9260、1290、1290K、5129、4842、8210、210、4827、6700、4450、220、新中村化学工業株製のNKオリゴU-4HA、U-6HA、U-15HA、U-108A、U200AX等、東亞合成株製のアロニックスM-1100、M-1200、M-1210、M-1310、M-1600、M-1960等が挙げられる。ポリエステルメタアクリレートとしては、例えば、ダイセルサイテック株製のEBECRYLシリーズ例えば、EBECRYL770、IRR467、81、84、83、80、675、800、810、812、1657、1810、IRR302、450、670、830、870、1830、1870、2870、IRR267、813、IRR483、811等、東亞合成株製のアロニックスM-6100、M-6200、M-6250、M-6500、M-7100、M-8030、M-8060、M-8100、M-8530、M-8560、M-9050等が挙げられる。また、エポキシメタアクリレートとしては、例えば、ダイセルサイテック株製のEBECRYLシリーズ例えば、EBECRYL600、860、2958、3411、3600、3605、3700、3701、3703、3702、3708、RDX63182、6040等等が挙げられる。オリゴマーは、1種単独で使用しても、2種以上を併用してもよい。本発明のインク組成物におけるオリゴマーの含有量としては、式2で表される化合物の含有量が、組成物の全重量に対し、13~55重量である場合、インク組成物の全重量に対して、0.1~50重量であることが好ましく、0.5~20重量であることがより好ましく、1~10重量であることが更に好ましい。また、式2で表される化合物の含有量が、組成物の全重量に対し、1重量以上13重量未満である場合、本発明のインク組成物は、エチレン性不飽和基を有するオリゴマーを含有しないか、又は、エチレン性不飽和基を有するオリゴマーの含有量が、インク組成物の全重量に対して、0重量を超え4重量未満であることが好ましく、含有しないか、又は、含有量が0重量を超え3.5重量未満であることがより好ましく、含有しないか、又は、含有量が0重量を超え3.0重量未満であることが更に好ましく、含有しないことが特に好ましい。上記範囲であると、着弾打滴の支持体上での濡れ広がりを促進するのに適したインク組成物の粘度が維持され、光沢性の高い印刷物が得られる。成分1-G界面活性剤本発明のインク組成物には、長時間安定した吐出性を付与するため、界面活性剤を添加してもよい。ただし、光沢性、筋ムラを抑制する観点から、本発明のインク組成物は、シリコーン系界面活性剤及びフッ素系界面活性剤を含有しないか、又は、シリコーン系界面活性剤及びフッ素系界面活性剤の総含有量が、インク組成物の全重量に対し、0重量を超え0.03重量以下であり、含有しないか、又は、0重量を超え0.005重量以下が好ましく、含有しないことが特に好ましい。硬化膜の表面エネルギーを低下させる界面活性剤、特に、シリコーン系界面活性剤及びフッ素系界面活性剤は、特にマルチパスモードで描画を行った場合、先に打滴され、硬化または半硬化された液滴の上に重ね描きされた打滴の接触角を大きく増大させ、画像の光沢が低下するものと推定される。なお、シリコーン系界面活性剤及びフッ素系界面活性剤以外の界面活性剤としては、特開昭62-173463号、同62-183457号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレンポリオキシプロピレンブロックコポリマー類等のノニオン性界面活性剤、アルキルアミン塩類、第四級アンモニウム塩類等のカチオン性界面活性剤が挙げられる。成分1-H2官能以上のメタアクリレート化合物本発明のインク組成物は、2官能以上のメタアクリレート化合物を含有することが好ましい。特に本発明のインク組成物における式2で表される化合物の含有量が、組成物の全重量に対し、1重量以上13重量未満である場合、2官能以上のメタアクリレート化合物を含有することが好ましい。2官能以上のメタアクリレート化合物としては、炭素数5以上の炭化水素鎖を分子内に有する2官能以上のメタアクリレート化合物、又は、プロピレンオキサイド鎖若しくはテトラエチレングリコール鎖を分子内に有する2官能以上のメタアクリレート化合物が好ましく、炭素数5以上の炭化水素鎖を分子内に有する2官能メタアクリレート化合物、又は、プロピレンオキサイド鎖若しくはテトラエチレングリコール鎖を分子内に有する2官能メタアクリレート化合物がより好ましく、炭素数5以上の炭化水素鎖を分子内に有する2官能メタアクリレート化合物が更に好ましい。具体的には、ジプロピレングリコールジメタアクリレート、トリプロピレングリコールジメタアクリレート、ポリテトラエチレングリコールジメタアクリレート、プロピレンオキサイドPO変性ネオペンチルグリコールジメタアクリレート、PO変性ヘキサンジオールジメタアクリレート、ネオペンチルグリコールジメタアクリレート、ペンタンジオールジメタアクリレート、ヘキサンジオールジメタアクリレート、3-メチルペンタンジオールジメタアクリレート、ヘプタンジオールジメタアクリレート、オクタンジオールジメタアクリレート、ノナンジオールジメタアクリレート、及び、デカンジオールジメタアクリレートが好ましく挙げられる。これらの中でも、PO変性ネオペンチルグリコールジメタアクリレート、ヘキサンジオールジアクリレート、ネオペンチルグリコールジアクリレート、3-メチル-1,5-ペンタンジオールジアクリレートがより好ましく、ネオペンチルグリコールジアクリレート、3-メチル-1,5-ペンタンジオールジアクリレートが更に好ましく、3-メチル-1,5-ペンタンジオールジアクリレートが特に好ましい。また、3官能以上のメタアクリレート化合物としては、ペンタエリスリトールトリメタアクリレート、ペンタエリスリトールテトラメタアクリレート、ジペンタエリスリトールテトラメタアクリレート、トリメチロールエタントリメタアクリレート、トリメチロールプロパントリメタアクリレート、テトラメチロールメタンテトラメタアクリレート、オリゴエステルメタアクリレートが例示できる。前記炭素数5以上の炭化水素鎖は、直鎖状であっても、分岐を有していてもよい。また、前記炭素数5以上の炭化水素鎖としては、炭素数5以上12以下の炭化水素鎖が好ましく、炭素数5以上12以下の直鎖又は分岐アルキレン基であることがより好ましく、炭素数5以上8以下の直鎖又は分岐アルキレン基であることが更に好ましい。本発明のインク組成物における2官能以上のメタアクリレート化合物の含有量は、インク組成物の全重量に対し、3重量以上25重量以下であることが好ましく、4重量以上23重量以下であることがより好ましく、5重量以上20重量以下であることが更に好ましい。上記範囲であると、光沢性に優れ、筋ムラが少なく、耐ブロッキング性に優れる画像が得られる。成分1-I他の重合性化合物本発明のインク組成物は、成分1-A、成分1-B、成分1-D、成分1-E、成分1-F及び成分1-G以外の、他の重合性化合物を含有していてもよい。他の重合性化合物としては、エチレン性不飽和化合物が好ましい。他の重合性化合物としては、公知の重合性化合物を用いることができ、成分1-A、成分1-B、成分1-D、成分1-E、成分1-F及び成分1-G以外のメタアクリレート化合物、ビニルエーテル化合物、アリル化合物、N-ビニル化合物、不飽和カルボン酸類等が例示できる。例えば、特開2009-221414号公報に記載のラジカル重合性モノマー、特開2009-209289号公報に記載の重合性化合物、特開2009-191183号公報に記載のエチレン性不飽和化合物が挙げられる。他の重合性化合物としては、メタアクリレート化合物であることが好ましく、アクリレート化合物であることがより好ましい。他の重合性化合物の具体例としては、フェノキシエチルメタアクリレート等が好ましく挙げられる。また、本発明のインク組成物は、その他の重合性化合物として、多官能重合性化合物を含有することが好ましく、多官能メタアクリレート化合物を含有することがより好ましい。本発明のインク組成物は、多官能メタアクリレート化合物を、インクジェットインク組成物の全重量に対し、3~20重量含有することが好ましく、4~18重量含有することがより好ましく、5~16重量含有することが更に好ましい。また、多官能メタアクリレート化合物は、前述した2官能メタアクリレート化合物、又は、3官能メタアクリレート化合物であることが好ましく、前述した2官能メタアクリレート化合物であることがより好ましい。多官能メタアクリレート化合物、特に上記化合物を用いることで、光沢性、硬化性に優れるインク組成物が得られる。また、硬化性、耐ブロッキング性の観点で、多官能アクリレート化合物がより好ましい。他の重合性化合物としては、芳香族基を有する単官能メタアクリレート化合物を含むことが好ましい。芳香族基を有する単官能メタアクリレート化合物の芳香族基の環状構造には、O、N、S等のヘテロ原子を含んでいてもよい。芳香族基を有する単官能メタアクリレート化合物が有していてもよい芳香環構造としては、ベンゼン、ナフタレン、アントラセン、インデン、フルオレン、1H-フェナレン、フェナントレン、トリフェニレン、ピレン、ナフタセン、テトラフェン、ビフェニル、as-インダセン、s-インダセン、アセナフチレン、フルオランテン、アセフェナントリレン、アセアントリレン、クリセン、プレイアデン、フラン、チオフェン、ピロリン、ピラゾリン、イミダゾリン、イソオキサゾリン、イソチアゾリン、ピリジン、ピリダジン、ピリミジン、ピラジン、トリアゾール及びテトラゾールよりなる群から選ばれた環構造が好ましく例示できる。これらの中でも、芳香族基を有する単官能メタアクリレート化合物としては、フェノキシエチルメタアクリレートが特に好ましく例示できる。他の重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のラジカル重合性化合物が挙げられる。他の重合性化合物として具体的には、2-エチルヘキシルメタアクリレート、2-ヒドロキシエチルメタアクリレート、ブトキシエチルメタアクリレート、カルビトールメタアクリレート、シクロヘキシルメタアクリレート、テトラヒドロフルフリルメタアクリレート、ベンジルメタアクリレート、メチルメタアクリレート、n-ブチルメタアクリレート、アリルメタアクリレート、グリシジルメタアクリレート、ジメチルアミノメチルメタアクリレート、N-メチロールメタアクリルアミド、ジアセトンメタアクリルアミド、エポキシメタアクリレート等のメタアクリル酸誘導体、その他、アリルグリシジルエーテル、ジアリルフタレート、トリアリルトリメリテート等のアリル化合物の誘導体が挙げられる。更に具体的には、山下晋三編架橋剤ハンドブック1981年、大成社;加藤清視編UVEB硬化ハンドブック原料編1985年、高分子刊行会;ラドテック研究会編UVEB硬化技術の応用と市場79頁1989年、株シーエムシー出版;滝山栄一郎著ポリエステル樹脂ハンドブック1988年、日刊工業新聞社等に記載の市販品又は業界で公知のラジカル重合性又は架橋性のモノマー、オリゴマー及びポリマーを用いることができる。他の重合性化合物の分子量は、80~2,000であることが好ましく、80~1,000であることがより好ましく、80~800であることが更に好ましい。他の重合性化合物として、ビニルエーテル化合物を用いることも好ましく、モノビニルエーテル化合物及びジ又はトリビニルエーテル化合物に大別できる。好適に用いられるビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物;エチレングリコールモノビニルエーテル、トリエチレングリコールモノビニルエーテル、ヒドロキシエチルモノビニルエーテル、エチルビニルエーテル、n-ブチルビニルエーテル、イソブチルビニルエーテル、オクタデシルビニルエーテル、シクロヘキシルビニルエーテル、ヒドロキシブチルビニルエーテル、2-エチルヘキシルビニルエーテル、ヒドロキシノニルモノビニルエーテル、シクロヘキサンジメタノールモノビニルエーテル、n-プロピルビニルエーテル、イソプロピルビニルエーテル、イソプロペニルビニルエーテル、ドデシルビニルエーテル、ジエチレングリコールモノビニルエーテル等のモノビニルエーテル化合物等が挙げられる。本発明のインク組成物が他の重合性化合物を含有する場合、本発明のインク組成物における他の重合性化合物の含有量は、インク組成物の全重量に対し、1~40重量が好ましく、3~30重量がより好ましく、5~25重量が特に好ましい。また、本発明のインク組成物が多官能重合性化合物を含有し、かつ式2で表される化合物の含有量が、インク組成物の全重量に対し、13~55重量である場合、多官能重合性化合物の含有量は、インク組成物の全重量に対し、1~20重量であることが好ましく、2~10重量であることがより好ましく、3~7重量であることが特に好ましい。成分1-J他の重合開始剤本発明のインク組成物は、成分1-C以外の重合開始剤を含有してもよい。重合開始剤は、前記活性放射線等の外部エネルギーを吸収して重合開始種を生成する化合物である。重合開始剤は、1種単独で使用してもよく、2種以上を併用してもよい。本発明に用いることができる他の重合開始剤としては、ラジカル重合開始剤が好ましく挙げられ、α-ヒドロキシケトン化合物、モノアシルホスフィン化合物、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、及び、炭素ハロゲン結合を有する化合物等がより好ましく挙げられる。これらの重合開始剤の具体例としては、特開2008-208190号公報に記載のラジカル重合開始剤が挙げられる。中でも、他の重合開始剤としては、α-ヒドロキシケトン化合物及びアシルホスフィン化合物が好ましく挙げられる。また、本発明のインク組成物は、他の重合開始剤として、チオキサントン化合物及びチオクロマノン化合物以外の、公知の増感剤を使用してもよいが、含有しないことが好ましい。増感剤としては例えば、特開2008-208190号公報に記載のものが挙げられる。α-ヒドロキシケトン化合物としては、1-[4-2-ヒドロキシエトキシ-フェニル]-2-ヒドロキシ-2-メチル-1-プロパン-1-オン、2-ヒドロキシ-2-メチル-1-フェニル-プロパン-1-オン、1-ヒドロキシシクロヘキシルフェニルケトン等が挙げられ、中でも、1-ヒドロキシシクロヘキシルフェニルケトン化合物が好ましい。なお、本発明において、1-ヒドロキシシクロヘキシルフェニルケトン化合物には、1-ヒドロキシシクロヘキシルフェニルケトンが任意の置換基で置換された化合物も含まれる。置換基としては、ラジカル重合開始剤としての能力を発揮し得る範囲で任意に選択することができ、具体的には炭素数1~4のアルキル基が例示できる。モノアシルホスフィンオキサイド化合物としては、イソブチリルメチルホスフィン酸メチルエステル、イソブチリルフェニルホスフィン酸メチルエステル、ピバロイルフェニルホスフィン酸メチルエステル、2-エチルヘキサノイルフェニルホスフィン酸メチルエステル、ピバロイルフェニルホスフィン酸イソプロピルエステル、p-トルイルフェニルホスフィン酸メチルエステル、o-トルイルフェニルホスフィン酸メチルエステル、2,4-ジメチルベンゾイルフェニルホスフィン酸メチルエステル、p-t-ブチルベンゾイルフェニルホスフィン酸イソプロピルエステル、アクリロイルフェニルホスフィン酸メチルエステル、イソブチリルジフェニルホスフィンオキサイド、2-エチルヘキサノイルジフェニルホスフィンオキサイド、o-トルイルジフェニルホスフィンオキサイド、p-t-ブチルベンゾイルジフェニルホスフィンオキサイド、3-ピリジルカルボニルジフェニルホスフィンオキサイド、アクリロイルジフェニルホスフィンオキサイド、ベンゾイルジフェニルホスフィンオキサイド、ピバロイルフェニルホスフィン酸ビニルエステル、アジポイルビスジフェニルホスフィンオキサイド、ピバロイルジフェニルホスフィンオキサイド、p-トルオイルジフェニルホスフィンオキサイド、4-t-ブチルベンゾイルジフェニルホスフィンオキサイド、テレフタロイルビスジフェニルホスフィンオキサイド、2-メチルベンゾイルジフェニルホスフィンオキサイド、バーサトイルジフェニルホスフィンオキサイド、2-メチル-2-エチルヘキサノイルジフェニルホスフィンオキサイド、1-メチルシクロヘキサノイルジフェニルホスフィンオキサイド、ピバロイルフェニルホスフィン酸メチルエステル、ピバロイルフェニルホスフィン酸イソプロピルエステル、2,4,6-トリメチルベンゾイルジフェニルホスフィンオキサイド等が挙げられる。中でも、2,4,6-トリメチルベンゾイルジフェニルホスフィンオキサイドが好ましい。本発明において、成分1-C以外の、他の重合開始剤を使用する場合、その使用量は、重合性化合物の総含有量に対して、0.01~20重量が好ましく、0.5~15重量がより好ましい。成分1-K着色剤本発明のインク組成物は、形成された画像部の視認性を向上させるため、好ましくは着色剤を含有する。着色剤としては、特に制限はないが、耐候性に優れ、色再現性に富んだ顔料及び油溶性染料が好ましく、溶解性染料等の公知の着色剤から任意に選択して使用できる。着色剤は、活性放射線による硬化反応の感度を低下させないという観点から、重合禁止剤として機能しない化合物を選択することが好ましい。本発明に使用できる顔料としては、特に限定されるわけではないが、例えばカラーインデックスに記載される下記の番号の有機又は無機顔料が使用できる。赤又はマゼンタ顔料としては、PigmentRed3,5,19,22,31,38,42,43,48:1,48:2,48:3,48:4,48:5,49:1,53:1,57:1,57:2,58:4,63:1,81,81:1,81:2,81:3,81:4,88,104,108,112,122,123,144,146,149,166,168,169,170,177,178,179,184,185,208,216,226,257、PigmentViolet3,19,23,29,30,37,50,88、PigmentOrange13,16,20,36、青又はシアン顔料としては、PigmentBlue1,15,15:1,15:2,15:3,15:4,15:6,16,17-1,22,27,28,29,36,60、緑顔料としては、PigmentGreen7,26,36,50、黄顔料としては、PigmentYellow1,3,12,13,14,17,34,35,37,55,74,81,83,93,94,95,97,108,109,110,120,137,138,139,153,154,155,157,166,167,168,180,185,193、黒顔料としては、PigmentBlack7,28,26、白色顔料としては、PigmentWhite6,18,21などが目的に応じて使用できる。本発明においては、水非混和性有機溶媒に溶解する範囲で分散染料を用いることもできる。分散染料は一般に水溶性の染料も包含するが、本発明においては水非混和性有機溶媒に溶解する範囲で用いることが好ましい。分散染料の好ましい具体例としては、C.I.ディスパースイエロー5,42,54,64,79,82,83,93,99,100,119,122,124,126,160,184:1,186,198,199,201,204,224及び237;C.I.ディスパーズオレンジ13,29,31:1,33,49,54,55,66,73,118,119及び163;C.I.ディスパーズレッド54,60,72,73,86,88,91,92,93,111,126,127,134,135,143,145,152,153,154,159,164,167:1,177,181,204,206,207,221,239,240,258,277,278,283,311,323,343,348,356及び362;C.I.ディスパーズバイオレット33;C.I.ディスパーズブルー56,60,73,87,113,128,143,148,154,158,165,165:1,165:2,176,183,185,197,198,201,214,224,225,257,266,267,287,354,358,365及び368;並びにC.I.ディスパーズグリーン6:1及び9;等が挙げられる。着色剤は、インク組成物に添加された後、適度に当該インク組成物内で分散することが好ましい。着色剤の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。着色剤は、インク組成物の調製に際して、各成分と共に直接添加してもよい。また、分散性向上のため、あらかじめ溶剤又は本発明に使用する重合性化合物のような分散媒体に添加し、均一分散あるいは溶解させた後、配合することもできる。本発明において、溶剤が硬化画像に残留する場合の耐溶剤性の劣化、及び、残留する溶剤のVOCVolatileOrganicCompound:揮発性有機化合物の問題を避けるためにも、着色剤は、重合性化合物のような分散媒体に予め添加して、配合することが好ましい。なお、分散適性の観点のみを考慮した場合、着色剤の添加に使用する重合性化合物は、最も粘度の低いモノマーを選択することが好ましい。着色剤はインク組成物の使用目的に応じて、1種又は2種以上を適宜選択して用いればよい。なお、インク組成物中において固体のまま存在する顔料などの着色剤を使用する際には、着色剤粒子の平均粒径は、好ましくは0.005~0.5μm、より好ましくは0.01~0.45μm、更に好ましくは0.015~0.4μmとなるよう、着色剤、分散剤、分散媒体の選定、分散条件、ろ過条件を設定することが好ましい。この粒径管理によって、ヘッドノズルの詰まりを抑制し、インク組成物の保存安定性、透明性及び硬化感度を維持することができるので好ましい。インク組成物中における着色剤の含有量は、色、及び使用目的により適宜選択されるが、インク組成物全体の重量に対し、0.01~30重量であることが好ましい。成分1-L分散剤本発明のインク組成物は、分散剤を含有することが好ましい。特に顔料を使用する場合において、顔料をインク組成物中に安定に分散させるため、分散剤を含有することが好ましい。分散剤としては、高分子分散剤が好ましい。なお、本発明における高分子分散剤とは、重量平均分子量が1,000以上の分散剤を意味する。高分子分散剤としては、DISPERBYK-101、DISPERBYK-102、DISPERBYK-103、DISPERBYK-106、DISPERBYK-111、DISPERBYK-161、DISPERBYK-162、DISPERBYK-163、DISPERBYK-164、DISPERBYK-166、DISPERBYK-167、DISPERBYK-168、DISPERBYK-170、DISPERBYK-171、DISPERBYK-174、DISPERBYK-182BYKケミー社製;EFKA4010、EFKA4046、EFKA4080、EFKA5010、EFKA5207、EFKA5244、EFKA6745、EFKA6750、EFKA7414、EFKA745、EFKA7462、EFKA7500、EFKA7570、EFKA7575、EFKA7580エフカアディティブ社製;ディスパースエイド6、ディスパースエイド8、ディスパースエイド15、ディスパースエイド9100サンノプコ株製;ソルスパースSOLSPERSE3000、5000、9000、12000、13240、13940、17000、22000、24000、26000、28000、32000、36000、39000、41000、71000などの各種ソルスパース分散剤Noveon社製;アデカプルロニックL31、F38、L42、L44、L61、L64、F68、L72、P95、F77、P84、F87、P94、L101、P103、F108、L121、P-123株ADEKA製、イオネットS-20三洋化成工業株製;ディスパロンKS-860、873SN、874高分子分散剤、2150脂肪族多価カルボン酸、7004ポリエーテルエステル型楠本化成株製が挙げられる。インク組成物中における分散剤の含有量は、使用目的により適宜選択されるが、インク組成物全体の重量に対し、0.05~15重量であることが好ましい。<その他の成分>本発明のインク組成物には、必要に応じて、前記各成分以外に、共増感剤、紫外線吸収剤、酸化防止剤、褪色防止剤、導電性塩類、溶剤、高分子化合物、塩基性化合物等を含む。これらその他の成分としては、公知のものを用いることができ、例えば、特開2009-221416号公報に記載されているものが挙げられる。また、本発明のインク組成物は、保存性、及び、ヘッド詰まりの抑制という観点から、重合禁止剤を含有することが好ましい。重合禁止剤の含有量は、本発明のインク組成物の全重量に対し、200~20,000ppmであることが好ましい。重合禁止剤としては、ニトロソ系重合禁止剤や、ヒンダードアミン系重合禁止剤、ハイドロキノン、ベンゾキノン、p-メトキシフェノール、TEMPO、TEMPOL、クペロンAl等が挙げられる。<インク物性>本発明においては、吐出性を考慮し、25°Cにおける粘度が40mPas以下であるインク組成物を使用することが好ましい。より好ましくは5~40mPas、更に好ましくは7~30mPasである。また、吐出温度好ましくは25~80°C、より好ましくは25~50°Cにおける粘度が、3~15mPasであることが好ましく、3~13mPasであることがより好ましい。本発明のインク組成物は、粘度が上記範囲になるように適宜組成比を調整することが好ましい。室温25°Cでの粘度を高く設定することにより、多孔質な被記録媒体支持体を用いた場合でも、被記録媒体中へのインク組成物の浸透を回避し、未硬化モノマーの低減が可能となる。さらにインク組成物の液滴着弾時のインク滲みを抑えることができ、その結果として画質が改善されるので好ましい。本発明のインク組成物の25°Cにおける表面張力は、28mN/m以上37.5mN/m以下であることが好ましく、31mN/m以上37.5mN/m以下であることがより好ましく、32mN/m以上37.0mN/m以下であることが更に好ましく、32.5mN/m以上36.8mN/m以下であることが特に好ましく、33.0mN/m以上36.5mN/m以下であることが最も好ましい。上記範囲であると、光沢性に優れる印刷物が得られる。なお、インク組成物の25°Cにおける表面張力の測定方法としては、公知の方法を用いることができるが、吊輪法、又は、ウィルヘルミー法で測定することが好ましい。例えば、協和界面科学株製自動表面張力計CBVP-Zを用いて測定する方法、又は、KSVINSTRUMENTSLTD社製SIGMA702を用いて測定する方法が好ましく挙げられる。次に、本発明の第二の実施形態におけるインク組成物について、詳細に説明する。本発明の第二の実施形態におけるインクジェットインク組成物は、成分2-A炭素数5~10の炭化水素ジオールのジメタアクリレートを3~35重量、成分2-B式1で表される化合物を35~70重量、及び、成分2-C重合開始剤を含有し、成分2-A及び成分2-Bの総含有量が、50~90重量であり、25°Cにおける表面張力が、33~37.5mN/mであることを特徴とする。式1中、R13は水素原子又はメチル基を表し、X2は単結合又は二価の連結基を表す。<インク組成物の表面張力>本発明のインク組成物は、25°Cにおける表面張力が、33~37.5mN/mであり、33.5~37.0mN/mであることが好ましく、33.5~36.5mN/mであることがより好ましい。上記範囲であると、光沢性に優れた画像が得られる。25°Cにおける表面張力が37.5mN/m以下であると、支持体への濡れ広がりが促進され、33mN/m以上であると、特にマルチパス描画の際先に描画された打滴上に重ね打ちされた打滴の濡れ広がりが促進されるものと推定される。インク組成物の表面張力の測定方法としては、一般的に用いられる表面張力計例えば、協和界面科学株製、表面張力計CBVP-Z等を用いて、ウィルヘルミー法で液温25°Cにて測定する方法が例示できる。本発明のインク組成物の25°Cにおける表面張力が33~36.5mN/mの範囲となるためには、本発明のインク組成物が、シリコーン系界面活性剤及びフッ素系界面活性剤を含有しないか、又は、シリコーン系界面活性剤及びフッ素系界面活性剤の総含有量が、インク組成物の全重量に対し、0.01重量未満であることが好ましく、シリコーン系界面活性剤及びフッ素系界面活性剤を含有しないか、又は、0.005重量以下であることがより好ましく、シリコーン系界面活性剤及びフッ素系界面活性剤を含有しないことが特に好ましい。上記範囲であると、光沢性に優れる画像が得られる。特にマルチパス描画の際先に描画された打滴上に重ね打ちされた打滴の濡れ広がりが促進されるものと推定される。また、本発明のインク組成物は、シリコーン鎖を有する化合物及びパーフルオロアルキル鎖を有する化合物を含有しないか、又は、シリコーン鎖を有する化合物及びパーフルオロアルキル鎖を有する化合物の総含有量が、インク組成物の全重量に対し、0.01重量未満であることが好ましく、シリコーン鎖を有する化合物及びパーフルオロアルキル鎖を有する化合物を含有しないか、又は、0.005重量以下であることがより好ましく、シリコーン鎖を有する化合物及びパーフルオロアルキル鎖を有する化合物を含有しないことが特に好ましい。上記範囲であると、光沢性に優れる画像が得られる。なお、シリコーン鎖とは、連続した2以上のシロキサン結合のことであり、また、パーフルオロアルキル鎖とは、炭素数2以上のパーフルオロアルキル基のことである。成分2-A炭素数5~10の炭化水素ジオールのジメタアクリレート本発明のインク組成物は、成分2-A炭素数5~10の炭化水素ジオールのジメタアクリレートを含有し、成分2-Aの含有量は、インク組成物の全重量に対し、3~35重量である。成分2-Aにおける炭素数5~10の炭化水素ジオールは、直鎖炭化水素ジオールであっても、分岐構造を有する炭化水素ジオールであっても、環構造を有する炭化水素ジオールであってもよいが、直鎖炭化水素ジオール又は分岐構造を有する炭化水素ジオールであることが好ましく、分岐構造を有する炭化水素ジオールであることがより好ましい。また、成分2-Aにおける炭化水素ジオールの炭素数は、5~10であり、5~9であることが好ましく、5又は6であることがより好ましく、6であることが特に好ましい。また、成分2-Aとしては、炭素数5~9の炭化水素ジオールのジメタアクリレートが好ましく、炭素数5又は6の炭化水素ジオールのジメタアクリレートがより好ましく、炭素数5又は6で分岐構造を有する炭化水素ジオールのジメタアクリレートが更に好ましく、炭素数6で分岐構造を有する炭化水素ジオールのジメタアクリレートが特に好ましい。なお、本発明においては、アクリレート、メタクリレートの双方あるいはいずれかを指す場合メタアクリレートと、アクリル、メタクリルの双方あるいはいずれかを指す場合メタアクリルと、それぞれ記載することがある。成分2-Aは、アクリレート化合物であっても、メタクリレート化合物であってもよいが、アクリレート化合物であることが好ましい。成分2-Aの具体例としては、ネオペンチルグリコールジメタアクリレート、ペンタンジオールジメタアクリレート、ヘキサンジオールジメタアクリレート、3-メチルペンタンジオールジメタアクリレート、ヘプタンジオールジメタアクリレート、オクタンジオールジメタアクリレート、ノナンジオールジメタアクリレート、及び、デカンジオールジメタアクリレートが好ましく挙げられる。これらの中でも、ヘキサンジオールジメタアクリレート、ネオペンチルグリコールジメタアクリレート、3-メチル-1,5-ペンタンジオールジメタアクリレートがより好ましく、ネオペンチルグリコールジメタアクリレート、3-メチル-1,5-ペンタンジオールジメタアクリレートが更に好ましく、3-メチル-1,5-ペンタンジオールジメタアクリレートが特に好ましい。本発明のインク組成物における成分2-Aの含有量は、インク組成物の全重量に対し、3~30重量であることが好ましく、5~25重量であることがより好ましく、7~20重量であることが特に好ましい。上記範囲であると、印刷物内部の硬化性を強く促進しつつ、硬化膜最表面のみを選択的に長時間液状を保つ硬化プロファイルが促進され、光沢性が高く、筋ムラの目立たない印刷物が得られる。成分2-B式1で表される化合物本発明のインク組成物は、前記成分2-B式1で表される化合物を含有し、成分Bの含有量は、インク組成物の全重量に対し、35~70重量である。本発明のインク組成物は成分2-Bを含有することにより、光沢性に優れ、筋ムラの少ない画像が得られる。成分2-B式1で表される化合物の好ましい具体例は、前記成分1-B式1で表される化合物の好ましい具体例と同様である。成分2-Bは、1種単独で使用しても、2種以上を併用してもよい。本発明のインク組成物における式1で表される化合物の含有量は、インク組成物の全重量に対し、40~60重量であることが好ましく、40~55重量であることが特に好ましい。上記範囲であると、光沢性に優れ、筋ムラの少ない画像が得られる。また、インク組成物の粘度が適正になり、連続吐出安定性に優れるインク組成物が得られる。また、本発明のインク組成物における成分2-A及び成分2-Bの総含有量は、インク組成物の全重量に対し、50~90重量であり、55~85重量であることが好ましく、58~85重量であることがより好ましく、60~85重量であることが特に好ましい。上記範囲であると、光沢性に優れ、筋ムラの少ない画像が得られる。成分2-C重合開始剤本発明のインク組成物は、成分2-C重合開始剤を含有する。重合開始剤は、前記活性放射線等の外部エネルギーを吸収して重合開始種を生成する化合物である。重合開始剤は、1種単独で使用してもよく、2種以上を併用してもよい。本発明に用いることができる重合開始剤としては、ラジカル重合開始剤が好ましく挙げられ、光ラジカル重合開始剤がより好ましく挙げられ、α-ヒドロキシケトン化合物、モノアシルホスフィン化合物、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、及び、炭素ハロゲン結合を有する化合物等が更に好ましく挙げられる。これらの重合開始剤の具体例としては、特開2008-208190号公報に記載のラジカル重合開始剤が挙げられる。中でも、芳香族ケトン類及びアシルホスフィン化合物が好ましく挙げられ、α-ヒドロキシケトン化合物及びアシルホスフィン化合物がより好ましく挙げられる。前記芳香族ケトン類としては、α-ヒドロキシケトン化合物が好ましい。具体的には例えば、1-[4-2-ヒドロキシエトキシフェニル]-2-ヒドロキシ-2-メチル-1-プロパン-1-オン、2-ヒドロキシ-2-メチル-1-フェニル-プロパン-1-オン、1-ヒドロキシシクロヘキシルフェニルケトン等が挙げられ、中でも、1-ヒドロキシシクロヘキシルフェニルケトン化合物が好ましい。なお、本発明において、1-ヒドロキシシクロヘキシルフェニルケトン化合物には、1-ヒドロキシシクロヘキシルフェニルケトンが任意の置換基で置換された化合物も含まれる。置換基としては、ラジカル重合開始剤としての能力を発揮し得る範囲で任意に選択することができ、具体的には炭素数1~4のアルキル基が例示できる。前記アシルホスフィン化合物としては、特開2008-208190号公報に記載のアシルホスフィンオキサイド化合物が好ましく挙げられ、中でも、モノアシルホスフィンオキサイド化合物がより好ましい。モノアシルホスフィンオキサイド化合物としては、イソブチリルメチルホスフィン酸メチルエステル、イソブチリルフェニルホスフィン酸メチルエステル、ピバロイルフェニルホスフィン酸メチルエステル、2-エチルヘキサノイルフェニルホスフィン酸メチルエステル、ピバロイルフェニルホスフィン酸イソプロピルエステル、p-トルイルフェニルホスフィン酸メチルエステル、o-トルイルフェニルホスフィン酸メチルエステル、2,4-ジメチルベンゾイルフェニルホスフィン酸メチルエステル、p-t-ブチルベンゾイルフェニルホスフィン酸イソプロピルエステル、アクリロイルフェニルホスフィン酸メチルエステル、イソブチリルジフェニルホスフィンオキサイド、2-エチルヘキサノイルジフェニルホスフィンオキサイド、o-トルイルジフェニルホスフィンオキサイド、p-t-ブチルベンゾイルジフェニルホスフィンオキサイド、3-ピリジルカルボニルジフェニルホスフィンオキサイド、アクリロイルジフェニルホスフィンオキサイド、ベンゾイルジフェニルホスフィンオキサイド、ピバロイルフェニルホスフィン酸ビニルエステル、アジポイルビスジフェニルホスフィンオキサイド、ピバロイルジフェニルホスフィンオキサイド、p-トルイルジフェニルホスフィンオキサイド、4-t-ブチルベンゾイルジフェニルホスフィンオキサイド、テレフタロイルビスジフェニルホスフィンオキサイド、2-メチルベンゾイルジフェニルホスフィンオキサイド、2-メチル-2-エチルヘキサノイルジフェニルホスフィンオキサイド、1-メチルシクロヘキサノイルジフェニルホスフィンオキサイド、ピバロイルフェニルホスフィン酸メチルエステル、ピバロイルフェニルホスフィン酸イソプロピルエステル、2,4,6-トリメチルベンゾイルジフェニルホスフィンオキサイド等が挙げられ、中でも、2,4,6-トリメチルベンゾイルジフェニルホスフィンオキサイドが好ましい。本発明のインク組成物は、α-ヒドロキシケトン化合物、及び/又は、モノアシルホスフィンオキサイド化合物を含有することが好ましく、硬化性、耐ブロッキング性の観点から、α-ヒドロキシケトン化合物とモノアシルホスフィンオキサイド化合物との併用がより好ましい。本発明のインク組成物は、特定の活性エネルギー線を吸収して重合開始剤の分解を促進させるため、増感剤を含有することが好ましい。増感剤としては、例えば、多核芳香族類例えば、ピレン、ペリレン、トリフェニレン、2-エチル-9,10-ジメトキシアントラセン等、キサンテン類例えば、フルオレッセイン、エオシン、エリスロシン、ローダミンB、ローズベンガル等、シアニン類例えば、チアカルボシアニン、オキサカルボシアニン等、メロシアニン類例えば、メロシアニン、カルボメロシアニン等、チアジン類例えば、チオニン、メチレンブルー、トルイジンブルー等、アクリジン類例えば、アクリジンオレンジ、クロロフラビン、アクリフラビン等、アントラキノン類例えば、アントラキノン等、スクアリウム類例えば、スクアリウム等、クマリン類例えば、7-ジエチルアミノ-4-メチルクマリン等、チオキサントン類例えば、チオキサントン、2-イソプロピルチオキサントン、4-イソプロピルチオキサントン等等が挙げられる。これらの中でも、チオキサントン類が好ましく例示できる。また、増感剤は、1種単独で用いてもよいし、2種以上を併用してもよい。本発明のインク組成物における重合開始剤の含有量は、硬化性、硬化膜内での硬化度の均一性の観点から、重合性化合物の総含有量に対して、0.01~35重量であることが好ましく、0.5~20重量であることがより好ましく、1.0~15重量であることが更に好ましい。また、増感剤を用いる場合、重合開始剤の総含有量は、増感剤の含有量に対して、重合開始剤:増感剤の重量比で、好ましくは200:1~1:200、より好ましくは50:1~1:50、更に好ましくは20:1~1:5の範囲である。増感剤を用いる場合、本発明のインク組成物における増感剤の含有量は、インクの着色性の観点から、インク組成物の全重量に対して、0.01~20重量が好ましく、0.1~15重量がより好ましく、0.5~10重量が更に好ましい。成分2-D多官能ビニルエーテル化合物本発明のインク組成物は、成分2-D多官能ビニルエーテル化合物を含有することが好ましい。なお、多官能とは、2官能以上を意味する。成分2-Dは、硬化性の観点から、2~4官能ビニルエーテル化合物であることが好ましく、2官能ビニルエーテル化合物であることがより好ましい。多官能ビニルエーテル化合物として、ジ又はトリビニルエーテル化合物を以下に例示する。好適に用いられるビニルエーテル化合物としては、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物が例示できる。特にエチレングリコール鎖を有する2官能ビニルエーテル化合物が好ましく、この場合、硬化膜の柔軟性、画像の光沢性に優れる。ジエチレングリコールジビニルエーテル、トリエチレングリコールジビニルエーテル、テトラエチレングリコールジビニルエーテルが好ましく例示でき、トリエチレングリコールジビニルエーテルがより好ましく例示できる。本発明のインク組成物における多官能ビニルエーテル化合物の含有量は、インク組成物の全重量に対し、1~15重量が好ましく、1.5~10重量がより好ましく、2~8重量が更に好ましく、2.5~5重量が特に好ましい。上記範囲であると、硬化性、画像の光沢性に優れるインク組成物が得られる。成分2-E炭素数8~13の鎖状炭化水素基を有する単官能メタアクリレート化合物本発明のインク組成物は、印刷物の光沢性向上の観点で、成分2-E炭素数8~13の鎖状炭化水素基を有する単官能メタアクリレート化合物を含有することが好ましい。前記成分2-Eにおける鎖状炭化水素基は、直鎖状炭化水素基であっても、分岐鎖状炭化水素基であってもよいが、分岐鎖状炭化水素基であることが好ましい。成分2-E炭素数8~13の鎖状炭化水素基を有する単官能メタアクリレート化合物の好ましい具体例及び前記鎖状炭化水素基の炭素数の好ましい範囲は、前記成分1-E炭素数8~13の鎖状炭化水素基を有する単官能メタアクリレート化合物の好ましい具体例及び成分1-Eにおける鎖状炭化水素基の炭素数の好ましい範囲とそれぞれ同様である。成分2-Eは、1種単独で使用しても、2種以上を併用してもよい。本発明のインク組成物における成分2-Eの含有量は、インク組成物の全重量に対し、1~25重量が好ましく、2~20重量がより好ましく、3~15重量であることが更に好ましい。上記範囲であると、硬化膜のべたつきが少なく、得られる画像の光沢性に優れるインク組成物が得られる。成分2-FN-ビニルラクタム類本発明のインク組成物は、成分2-FN-ビニルラクタム類を更に含有することも好ましい。成分2-FN-ビニルラクタム類の好ましい具体例は、前記成分1-AN-ビニルラクタム類の好ましい具体例と同様である。成分2-Fは、1種単独で使用しても、2種以上を併用してもよい。成分2-Fの含有量は、インク組成物の全重量に対し、1重量以上25重量以下であることが好ましく、2重量以上20重量以下であることがより好ましく、3重量以上15重量以下であることが更に好ましい。上記範囲であると、印刷物内部の硬化性を強く促進しつつ、硬化膜最表面のみを選択的に長時間液状を保つ硬化プロファイルが促進され、光沢性が高く、筋ムラの目立たない印刷物が得られる。また、基材密着性に優れるインク組成物が得られる。成分2-G界面活性剤本発明のインク組成物には、長時間安定した吐出性を付与するため、界面活性剤を添加してもよい。ただし、光沢性、筋ムラを抑制する観点から、前述したように、本発明のインク組成物は、シリコーン系界面活性剤及びフッ素系界面活性剤を含有しないか、又は、シリコーン系界面活性剤及びフッ素系界面活性剤の総含有量が、インク組成物の全重量に対し、0.01重量未満であることが好ましく、シリコーン系界面活性剤及びフッ素系界面活性剤を含有しないか、又は、0.005重量以下であることがより好ましく、シリコーン系界面活性剤及びフッ素系界面活性剤を含有しないことが特に好ましい。なお、シリコーン系界面活性剤及びフッ素系界面活性剤以外の界面活性剤としては、特開昭62-173463号、同62-183457号の各公報に記載されたものが挙げられる。例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレンポリオキシプロピレンブロックコポリマー類等のノニオン性界面活性剤、アルキルアミン塩類、第四級アンモニウム塩類等のカチオン性界面活性剤が挙げられる。また、本発明のインク組成物は、シリコーン系界面活性剤及びフッ素系界面活性剤以外の界面活性剤も、含有しないか、又は、その含有量が、インク組成物の全重量に対し、0.01重量未満であることが好ましく、含有しないか、又は、その含有量が、0.005重量以下であることがより好ましく、含有しないことが特に好ましい。成分2-Hオリゴマー本発明のインク組成物は、成分2-Hオリゴマーを含有することが好ましい。成分2-Hオリゴマーの好ましい態様は、前記成分1-Fオリゴマーにおける好ましい態様と同様である。成分2-I他の重合性化合物本発明のインク組成物は、成分2-A、成分2-B、成分2-D、成分2-E、成分2-F及び成分2-H以外の、他の重合性化合物を含有していてもよい。他の重合性化合物としては、エチレン性不飽和化合物が好ましい。他の重合性化合物としては、公知の重合性化合物を用いることができ、成分2-A、成分2-B、成分2-D、成分2-E、成分2-F及び成分2-H以外のメタアクリレート化合物、ビニルエーテル化合物、アリル化合物、N-ビニル化合物、不飽和カルボン酸類等が例示できる。例えば、特開2009-221414号公報に記載のラジカル重合性モノマー、特開2009-209289号公報に記載の重合性化合物、特開2009-191183号公報に記載のエチレン性不飽和化合物が挙げられる。他の重合性化合物としては、メタアクリレート化合物であることが好ましく、アクリレート化合物であることがより好ましい。他の重合性化合物の具体例としては、フェノキシエチルメタアクリレート、及び、プロピレンオキサイドPO変性ネオペンチルグリコールジメタアクリレート等が好ましく挙げられる。また、本発明のインク組成物は、その他の重合性化合物として、多官能重合性化合物を含有することが好ましく、多官能メタアクリレート化合物を含有することがより好ましい。他の重合性化合物としては、芳香族基を有する単官能メタアクリレート化合物を含むことが好ましい。芳香族基を有する単官能メタアクリレート化合物としては、前記成分1-Iにおいて例示したものが好ましく例示できる。他の重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のラジカル重合性化合物が挙げられる。他の重合性化合物として具体的には、イソボルニルメタアクリレート、2-エチルヘキシルメタアクリレート、2-ヒドロキシエチルメタアクリレート、ブトキシエチルメタアクリレート、カルビトールメタアクリレート、シクロヘキシルメタアクリレート、テトラヒドロフルフリルメタアクリレート、ベンジルメタアクリレート、メチルメタアクリレート、n-ブチルメタアクリレート、アリルメタアクリレート、グリシジルメタアクリレート、ジメチルアミノメチルメタアクリレート、ビス4-メタアクリロキシポリエトキシフェニルプロパン、ネオペンチルグリコールジメタアクリレート、PO変性ネオペンチルグリコールジメタアクリレート、1,6-ヘキサンジオールジメタアクリレート、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、ポリプロピレングリコールジアクリレート、ペンタエリスリトールトリメタアクリレート、ペンタエリスリトールテトラメタアクリレート、ジペンタエリスリトールテトラメタアクリレート、トリメチロールエタントリメタアクリレート、トリメチロールプロパントリメタアクリレート、テトラメチロールメタンテトラメタアクリレート、オリゴエステルメタアクリレート、2,2-ビス4-メタアクリロキシポリエトキシフェニルプロパン、N-メチロールメタアクリルアミド、ジアセトンメタアクリルアミド、エポキシメタアクリレート等のメタアクリル酸誘導体、その他、アリルグリシジルエーテル、ジアリルフタレート、トリアリルトリメリテート等のアリル化合物の誘導体が挙げられる。更に具体的には、山下晋三編架橋剤ハンドブック1981年、大成社;加藤清視編UVEB硬化ハンドブック原料編1985年、高分子刊行会;ラドテック研究会編UVEB硬化技術の応用と市場79頁1989年、株シーエムシー出版;滝山栄一郎著ポリエステル樹脂ハンドブック1988年、日刊工業新聞社等に記載の市販品又は業界で公知のラジカル重合性又は架橋性のモノマー、オリゴマー及びポリマーを用いることができる。他の重合性化合物の分子量は、80~2,000であることが好ましく、80~1,000であることがより好ましく、80~800であることが更に好ましい。他の重合性化合物として、単官能ビニルエーテル化合物を用いることも好ましい。好適に用いられる単官能ビニルエーテル化合物としては、例えば、エチレングリコールモノビニルエーテル、トリエチレングリコールモノビニルエーテル、ヒドロキシエチルモノビニルエーテル、エチルビニルエーテル、n-ブチルビニルエーテル、イソブチルビニルエーテル、オクタデシルビニルエーテル、シクロヘキシルビニルエーテル、ヒドロキシブチルビニルエーテル、2-エチルヘキシルビニルエーテル、ヒドロキシノニルモノビニルエーテル、シクロヘキサンジメタノールモノビニルエーテル、n-プロピルビニルエーテル、イソプロピルビニルエーテル、ドデシルビニルエーテル、ジエチレングリコールモノビニルエーテル等が挙げられる。本発明のインク組成物が他の重合性化合物を含有する場合、本発明のインク組成物における他の重合性化合物の含有量は、インク組成物の全重量に対し、1~30重量が好ましく、3~25重量がより好ましく、5~20重量が特に好ましい。成分2-J着色剤本発明のインク組成物は、形成された画像部の視認性を向上させるため、好ましくは着色剤を含有する。成分2-J着色剤の好ましい態様は、前記成分1-K着色剤における好ましい態様と同様である。成分K分散剤本発明のインク組成物は、分散剤を含有することが好ましい。成分2-K分散剤の好ましい態様は、前記成分1-L分散剤における好ましい態様と同様である。<その他の成分>本発明のインク組成物は、必要に応じて、前記各成分以外に、共増感剤、紫外線吸収剤、酸化防止剤、褪色防止剤、導電性塩類、溶剤、高分子化合物、塩基性化合物等を含んでいてもよい。これらその他の成分としては、公知のものを用いることができ、例えば、特開2009-221416号公報に記載されているものが挙げられる。また、本発明のインク組成物は、保存性、及び、ヘッド詰まりの抑制という観点から、重合禁止剤を含有することが好ましい。重合禁止剤の含有量は、本発明のインク組成物の全重量に対し、200~20,000ppmであることが好ましい。重合禁止剤としては、ニトロソ系重合禁止剤や、ヒンダードアミン系重合禁止剤、ハイドロキノン、ベンゾキノン、p-メトキシフェノール、TEMPO、TEMPOL、クペロンAl等が挙げられる。<インク物性>本発明の第二の実施態様におけるインク組成物の好ましい粘度は、前述した第一の実施態様におけるインク組成物の好ましい粘度と同様である。次に、本発明の第一又は第二の実施態様におけるインク組成物を使用したインクジェット記録方法、インクジェット記録装置又は印刷物について説明する。インクジェット記録方法、インクジェット記録装置及び印刷物本発明のインクジェット記録方法は、本発明のインクジェットインク組成物をインクジェット記録用として被記録媒体支持体、記録材料等上に吐出し、被記録媒体上に吐出されたインクジェットインク組成物に活性エネルギー線を照射し、インクジェットインク組成物を硬化して画像を形成する方法である。より具体的には、本発明のインクジェット記録方法は、a1被記録媒体上に、本発明のインクジェットインク組成物を吐出する工程、及び、b1吐出されたインクジェットインク組成物に活性エネルギー線を照射して前記インクジェットインク組成物を硬化する工程、を含むことが好ましい。本発明のインクジェット記録方法は、上記a1及びb1工程を含むことにより、被記録媒体上において硬化したインク組成物により画像が形成される。また、本発明のインクジェット記録方法は、特に本発明の第二の実施態様におけるインク組成物を使用する場合、被記録媒体上の同一部分において、上記a1及びb1工程を2回以上行うこと、すなわち、同一部分を重ね打ちにより印刷するマルチパスモードで行うことが好ましい。本発明のインク組成物を用いることにより、マルチパスモードで印刷を行った場合、光沢性により優れた画像が得られる。また、本発明の印刷物は、本発明のインクジェット記録方法によって記録された印刷物である。本発明のインクジェット記録方法におけるa1工程には、以下に詳述するインクジェット記録装置を用いることができる。<インクジェット記録装置>本発明のインクジェット記録方法に用いることができるインクジェット記録装置としては、特に制限はなく、目的とする解像度を達成し得る公知のインクジェット記録装置を任意に選択して使用することができる。すなわち、市販品を含む公知のインクジェット記録装置であれば、いずれも、本発明のインクジェット記録方法のa1工程における被記録媒体へのインク組成物の吐出を実施することができる。本発明で用いることができるインクジェット記録装置としては、例えば、インク供給系、温度センサー、活性エネルギー線源を含む装置が挙げられる。インク供給系は、例えば、本発明のインク組成物を含む元タンク、供給配管、インクジェットヘッド直前のインク供給タンク、フィルター、ピエゾ型のインクジェットヘッドからなる。ピエゾ型のインクジェットヘッドは、好ましくは1~100pl、より好ましくは8~30plのマルチサイズドットを、好ましくは320×320~4,000×4,000dpi、より好ましくは400×400~1,600×1,600dpi、さらに好ましくは720×720dpiの解像度で吐出できるよう駆動することができる。なお、本発明でいうdpiとは、2.54cm当たりのドット数を表す。上述したように、本発明のインク組成物は、吐出されるインク組成物を一定温度にすることが好ましいことから、インクジェット記録装置には、インク組成物温度の安定化手段を備えることが好ましい。一定温度にする部位はインクタンク中間タンクがある場合は中間タンクからノズル射出面までの配管系、部材の全てが対象となる。すなわち、インク供給タンクからインクジェットヘッド部分までは、断熱及び加温を行うことができる。温度コントロールの方法としては、特に制約はないが、例えば、温度センサーを各配管部位に複数設け、インク組成物の流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断若しくは断熱されていることが好ましい。加熱に要するプリンター立上げ時間を短縮するため、あるいは、熱エネルギーのロスを低減するために、他部位との断熱を行うとともに、加熱ユニット全体の熱容量を小さくすることが好ましい。上記のインクジェット記録装置を用いて、本発明のインク組成物の吐出は、インク組成物を、好ましくは25~80°C、より好ましくは25~50°Cに加熱して、インク組成物の粘度を、好ましくは3~15mPas、より好ましくは3~13mPasに下げた後に行うことが好ましい。特に、本発明のインク組成物として、25°Cにおけるインク粘度が50mPas以下であるものを用いると、良好に吐出が行えるので好ましい。この方法を用いることにより、高い吐出安定性を実現することができる。本発明のインク組成物のような放射線硬化型インク組成物は、概して通常インクジェット記録用インク組成物で使用される水性インク組成物より粘度が高いため、吐出時の温度変動による粘度変動が大きい。インク組成物の粘度変動は、液滴サイズの変化及び液滴吐出速度の変化に対して大きな影響を与え、ひいては画質劣化を引き起こす。したがって、吐出時のインク組成物の温度はできるだけ一定に保つことが必要である。よって、本発明において、インク組成物の温度の制御幅は、好ましくは設定温度の±5°C、より好ましくは設定温度の±2°C、更に好ましくは設定温度±1°Cとすることが適当である。次に、b1吐出されたインク組成物に活性エネルギー線を照射して、前記インク組成物を硬化する工程について説明する。被記録媒体上に吐出されたインク組成物は、活性エネルギー線を照射することによって硬化する。これは、本発明のインク組成物に含まれる重合開始剤が活性エネルギー線の照射により分解して、ラジカルなどの重合開始種を発生し、その開始種の機能に重合性化合物の重合反応が、生起、促進されるためである。このとき、インク組成物において重合開始剤と共に増感剤が存在すると、系中の増感剤が活性エネルギー線を吸収して励起状態となり、重合開始剤と接触することによって重合開始剤の分解を促進させ、より高感度の硬化反応を達成させることができる。ここで、使用される活性エネルギー線は、α線、γ線、電子線、X線、紫外線、可視光又は赤外光などが使用され得る。活性エネルギー線のピーク波長は、増感剤の吸収特性にもよるが、例えば、200~600nmであることが好ましく、300~450nmであることがより好ましく、320~420nmであることが更に好ましく、活性エネルギー線が、ピーク波長が340~400nmの範囲の紫外線であることが特に好ましい。また、本発明のインク組成物の、重合開始系は、低出力の活性エネルギー線であっても十分な感度を有するものである。したがって、露光面照度が、好ましくは10~4,000mW/cm2、より好ましくは20~2,500mW/cm2で硬化させることが適当である。活性エネルギー線源としては、水銀ランプやガス固体レーザー等が主に利用されており、紫外線光硬化型インクジェット記録用インク組成物の硬化に使用される光源としては、水銀ランプ、メタルハライドランプが広く知られている。しかしながら、現在環境保護の観点から水銀フリー化が強く望まれており、GaN系半導体紫外発光デバイスへの置き換えは産業的、環境的にも非常に有用である。さらに、LEDUV-LED、LDUV-LDは小型、高寿命、高効率、低コストであり、光硬化型インクジェット用光源として期待されている。また、発光ダイオードLED及びレーザーダイオードLDを活性エネルギー線源として用いることが可能である。特に、紫外線源を要する場合、紫外LED及び紫外LDを使用することができる。例えば、日亜化学株は、主放出スペクトルが365nmと420nmとの間の波長を有する紫色LEDを上市している。さらに一層短い波長が必要とされる場合、米国特許第6,084,250号明細書は、300nmと370nmとの間に中心付けされた活性エネルギー線を放出し得るLEDを開示している。また、他の紫外LEDも、入手可能であり、異なる紫外線帯域の放射を照射することができる。本発明で特に好ましい活性エネルギー線源はUV-LEDであり、特に好ましくは340~400nmにピーク波長を有するUV-LEDである。なお、LEDの被記録媒体上での最高照度は、10~2,000mW/cm2であることが好ましく、20~1,000mW/cm2であることがより好ましく、50~800mW/cm2であることが特に好ましい。本発明のインク組成物は、このような活性エネルギー線に、好ましくは0.01~120秒、より好ましくは0.1~90秒照射されることが適当である。活性エネルギー線の照射条件並びに基本的な照射方法は、特開昭60-132767号公報に開示されている。具体的には、インク組成物の吐出装置を含むヘッドユニットの両側に光源を設け、いわゆるシャトル方式でヘッドユニットと光源を走査することによって行われる。活性エネルギー線の照射は、インク組成物の着弾後、一定時間好ましくは0.01~0.5秒、より好ましくは0.01~0.3秒、更に好ましくは0.01~0.15秒をおいて行われることになる。このようにインク組成物の着弾から照射までの時間を極短時間に制御することにより、被記録媒体に着弾したインク組成物が硬化前に滲むことを防止することが可能となる。また、多孔質な被記録媒体に対しても光源の届かない深部までインク組成物が浸透する前に露光することができるため、未反応モノマーの残留を抑えることができるので好ましい。さらに、駆動を伴わない別光源によって硬化を完了させてもよい。国際公開第99/54415号パンフレットでは、照射方法として、光ファイバーを用いた方法やコリメートされた光源をヘッドユニット側面に設けた鏡面に当て、記録部へUV光を照射する方法が開示されており、このような硬化方法もまた、本発明のインクジェット記録方法に適用することができる。上述したようなインクジェット記録方法を採用することにより、表面の濡れ性が異なる様々な被記録媒体に対しても、着弾したインク組成物のドット径を一定に保つことができ、画質が向上する。なお、カラー画像を得るためには、明度の低い色から順に重ねていくことが好ましい。明度の低いインク組成物から順に重ねることにより、下部のインク組成物まで照射線が到達しやすくなり、良好な硬化感度、残留モノマーの低減、密着性の向上が期待できる。また、照射は、全色を吐出してまとめて露光することが可能だが、1色毎に露光するほうが、硬化促進の観点で好ましい。このようにして、本発明のインク組成物は、活性エネルギー線の照射により高感度で硬化することで、被記録媒体表面に画像を形成することができる。本発明のインク組成物は、複数のインクジェット記録用インクからなるインクセットとして使用することが好ましい。本発明のインクジェット記録方法において、吐出する各着色インク組成物の順番は、特に限定されるわけではないが、明度の高い着色インク組成物から被記録媒体に付与することが好ましく、イエロー、シアン、マゼンタ、ブラックを使用する場合には、イエロー→シアン→マゼンタ→ブラックの順で被記録媒体上に付与することが好ましい。また、これにホワイトを加えて使用する場合にはホワイト→イエロー→シアン→マゼンタ→ブラックの順で被記録媒体上に付与することが好ましい。さらに、本発明はこれに限定されず、イエロー、ライトシアン、ライトマゼンタ、シアン、マゼンタ、ブラック、ホワイトのインク組成物との計7色が少なくとも含まれる本発明のインクセットを好ましく使用することもでき、その場合には、ホワイト→ライトシアン→ライトマゼンタ→イエロー→シアン→マゼンタ→ブラックの順で被記録媒体上に付与することが好ましい。本発明において、被記録媒体としては、特に限定されず、支持体や記録材料として公知の被記録媒体を使用することができる。例えば、紙、プラスチック例えば、ポリエチレン、ポリプロピレン、ポリスチレン等がラミネートされた紙、金属板例えば、アルミニウム、亜鉛、銅等、プラスチックフィルム例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等、上述した金属がラミネートされ又は蒸着された紙又はプラスチックフィルム等が挙げられる。また、本発明における被記録媒体として、非吸収性被記録媒体が好適に使用することができる。以下に実施例及び比較例を示し、本発明をより具体的に説明する。ただし、本発明はこれらの実施例によって限定されるものではない。なお、以下の記載における部とは、特に断りのない限り重量部を示すものとする。本発明で使用した素材は下記に示す通りである。IRGALITEBLUEGLVOシアン顔料、チバスペシャルティーケミカルズ社製CINQUASIAMAGENTART-355-Dマゼンタ顔料、チバスペシャルティーケミカルズ社製NOVOPERMYELLOWH2Gイエロー顔料、クラリアント社製SPECIALBLACK250ブラック顔料、チバスペシャルティーケミカルズ社製タイペークCR60-2ホワイト顔料、石原産業株製SOLSPERSE32000Noveon社製分散剤SOLSPERSE36000Noveon社製分散剤V-CAPN-ビニルカプロラクタム、ISP社製SR9003プロピレングリコール変性ネオペンチルグリコールジアクリレート、Sartomer社製SR506イソボロニルアクリレート、Sartomer社製SR531サイクリックトリメチロールプロパンフォーマルアクリレート、Sartomer社製SR395イソデシルアクリレート、Sartomer社製SR440イソオクチルアクリレート、Sartomer社製SR489トリデシルアクリレート、Sartomer社製SR339フェノキシエチルアクリレート、Sartomer社製RAPI-CUREDVE-3トリエチレングリコールジビニルエーテル、アイエスピージャパン株製SR3413-メチル-1,5-ペンタンジオールジアクリレート、Sartomer社製SR247ネオペンチルグリコールジアクリレート、Sartomer社製SR238ヘキサンジオールジアクリレート、Sartomer社製NKエステル1,9NDA1,9-ノナンジオールジアクリレート、新中村化学工業株製CD595デカンジオールジアクリレート、Sartomer社製CN964A852官能脂肪族ウレタンアクリレート15重量トリプロピレングリコールジアクリレート含有、Sartomer社製FIRSTCUREST-1重合禁止剤、トリスN-ニトロソ-N-フェニルヒドロキシアミンアルミニウム塩10重量とフェノキシエチルアクリレート90重量との混合物、ChemFirst社製LUCIRINTPO光重合開始剤、2,4,6-トリメチルベンゾイルジフェニルホスフィンオキサイド、BASF社製IRGACURE184光重合開始剤、1-ヒドロキシシクロヘキシルフェニルケトン、チバガイギー社製SPEEDCUREITX光重合開始剤、イソプロピルチオキサントン、LAMBSON社製TEGORAD2100シリコーン系界面活性剤、デグサ社製FLUORADFC431フッ素系界面活性剤、3M社製IRGACURE819ビスアシルホスフィン開始剤、チバガイギー社製IRGACURE369アルファアミノケトン系開始剤、チバガイギー社製化合物A下記チオクロマノン化合物シアンミルベースAの調製IRGALITEBLUEGLVOを300重量部と、SR9003を600重量部と、SOLSPERSE32000を100重量部とを撹拌混合し、シアンミルベースAを得た。なお、シアンミルベースAの調製は分散機モーターミルM50アイガー社製に入れて、直径0.65mmのジルコニアビーズを用い、周速9m/sで4時間分散を行った。マゼンタミルベースBの調製CINQUASIAMAGENTART-355Dを300重量部と、SR9003を600重量部と、SOLSPERSE32000を100重量部とを撹拌混合し、マゼンタミルベースBを得た。なお、マゼンタミルベースBの調製は分散機モーターミルM50アイガー社製に入れて、直径0.65mmのジルコニアビーズを用い、周速9m/sで10時間分散を行った。イエローミルベースCの調製NOVOPERMYELLOWH2Gを300重量部と、SR9003を600重量部と、SOLSPERSE32000を100重量部とを撹拌混合し、イエローミルベースCを得た。なお、イエローミルベースCの調製は分散機モーターミルM50アイガー社製に入れて、直径0.65mmのジルコニアビーズを用い、周速9m/sで10時間分散を行った。ブラックミルベースDの調製SPECIALBLACK250を400重量部と、SR9003を500重量部と、SOLSPERSE32000を100重量部とを撹拌混合し、ブラックミルベースDを得た。なお、ブラックミルベースDの調製は分散機モーターミルM50アイガー社製に入れて、直径0.65mmのジルコニアビーズを用い、周速9m/sで7時間分散を行った。ホワイトミルベースEの調製タイペークCR60-2を500重量部と、SR9003を440重量部と、SOLSPERSE36000を60重量部とを撹拌混合し、ホワイトミルベースEを得た。なお、ホワイトミルベースEの調製は分散機モーターミルM50アイガー社製に入れて、直径0.65mmのジルコニアビーズを用い、周速9m/sで4時間分散を行った。実施例1-1-1~22、及び、比較例1-1-1~11:本発明の第一の実施態様<インク組成物の作製方法>表1~表5に記載の素材を混合、撹拌することで、各インク組成物を得た。なお、顔料の添加には、前記ミルベースA~Eをそれぞれ用いた。得られた各インク組成物を用い、下記に記載のインクジェット記録方法、及び、各種評価を行った。評価結果を後述の表1~表5に示す。<インクジェット記録方法>UV硬化型インクジェットプリンターAcuityAdvance富士フイルム株製を用い、インクジェット画像を印刷した。コート紙王子製紙株製上に、解像度600×450dpi、サイズ2m×1mで、100ベタ画像の印刷を行った。ランプはIntegrationTechnology社製SUBZERO085Hbulbランプユニットを装着し、前後のランプ強度をレベル5に設定した。印字中、路面照度を測定したところ、960mW/cm2であった。また、吐出から露光までの時間は、0.2~0.3秒であった。また、1ドロップあたりの吐出量は、6~42pLの範囲で行った。<光沢性評価>上記インクジェット記録方法によって得られた画像を用い、SheenInstruments社製光沢度計により、測定角60°で測定を行った。評価基準は、以下の通りである。4:光沢度40以上3:光沢度30以上40未満2:光沢度20以上30未満1:光沢度20未満<画像筋ムラ評価>上記インクジェット記録方法によって得られた画像の筋ムラを画像から2m離れた地点から目視で評価した。評価基準は、以下の通りである。3:筋ムラが目視でははっきりと見えない。2:筋ムラが目視でわずかに確認できる。1:筋ムラが目視ではっきり確認できる。<硬化性評価>上記インクジェット記録方法にて得られた画像を触診により、画像のべとつきの程度を以下の基準で評価した。3:画像にべとつきなし。2:画像がややべとついているが、未硬化のインク組成物又は硬化膜は手に転写しない。1:画像がべとついており、未硬化のインク組成物又は硬化膜の一部が手に転写した。<柔軟性評価方法:折り曲げテスト>本実施例では、硬化膜の柔軟性を評価する方法として、折り曲げテストを実施した。前記インクジェット記録方法にて、100、200のベタ画像を作成し、以下の基準で評価を行った。3:100、200、のサンプルでは割れが発生しない。2:100のサンプルでは割れが発生しないが、平均膜厚200のサンプルで、画像部の折り曲げた部分に割れが入る。1:平均膜厚100、200いずれのサンプルでも、画像部の折り曲げた部分に割れが入る。<基材密着性評価方法:クロスカット、テープ剥離テスト>支持体を、PET基材Veralite100、Veralite社製、厚さ8mm、又は、アクリル樹脂基材RepsolGlass、Repsol社製、厚さ22mmとする以外は、上記インクジェット記録方法に記載の内容と同等の方法で印刷物の作成を行った。ASTMD3359DIN53151に準拠し、クロスカットテープ剥離テストを実施し、以下の基準で評点を行った。5:画像の剥離面積が1未満である。4:画像の剥離面積が1以上5未満である。3:画像の剥離面積が5以上10未満である。2:画像の剥離面積が10以上30未満である。1:画像の剥離面積が30以上である。なお、表1~表5における各使用成分の数値の単位は、重量部である。また、表1~表5における略記又は略号の詳細は、以下に示す通りである。シアン顔料:IRGALITEBLUEGLVOマゼンタ顔料:CINQUASIAMAGENTART-355-Dイエロー顔料:NOVOPERMYELLOWH2Gブラック顔料:SPECIALBLACK250ホワイト顔料:タイペークCR60-2CTFA:サイクリックトリメチロールプロパンフォーマルアクリレートPO変性NPGDA:プロピレングリコール変性ネオペンチルグリコールジアクリレート実施例1-2-1~24、及び、比較例1-2-1~3:本発明の第一の実施態様<インク組成物の作製方法>表6~表9に記載の素材を混合、撹拌することで、実施例1-2-1~24及び比較例1-2-1~3の各インク組成物を得た。なお、顔料の添加には、前記ミルベースA~Eをそれぞれ用いた。<インクジェット記録方法>UV硬化型インクジェットプリンターAcuityAdvance富士フイルム株製を用い、インクジェット画像を印刷した。コート紙王子製紙株製上に、解像度600×450dpi、サイズ2m×1mで、100ベタ画像の印刷を行った。ランプはIntegrationTechnology社製SUBZERO085Hbulbランプユニットを装着し、前後のランプ強度をレベル4に設定した。印字中、路面照度を測定したところ、630mW/cm2であった。また、吐出から露光までの時間は、0.15~0.4秒であった。また、1ドロップあたりの吐出量は、6~42pLの範囲で行った。インク組成物の評価実施例1-2-1~24及び比較例1-2-1~3のインク組成物をそれぞれ使用して得られた画像を、以下の評価方法により評価した。評価結果を表6~表9に示す。<各インク組成物の表面張力の測定方法>インク組成物の表面張力は、表面張力計SIGMA702吊環法、KSVINSTRUMENTSLTD社製を用い、25°Cで測定を行った。<光沢性評価>上記インクジェット記録方法によって得られた画像を用い、ASTMD523に基づき、SheenInstruments社製光沢度計を用い、測定角60°で測定を行った。評価基準は、以下の通りである。4:光沢度30以上3:光沢度25以上30未満2:光沢度20以上25未満1:光沢度20未満<画像筋ムラ評価>上記インクジェット画像記録方法によって得られた画像の筋ムラを目視で評価した。評価基準は、以下の通りである。4:画像から20cm離れた距離からでも筋ムラが認識できない。3:画像から20cm離れた距離からでは筋ムラが認識できるが、1m離れた距離からは認識できない。2:画像から1m離れた距離からでは筋ムラが認識できるが、2m離れた距離からは認識できない。1:筋ムラが2m離れた位置からでも確認できる。<耐ブロッキング性試験>上記インクジェット画像記録方法によって得られた画像を5cm×10cmサイズにカットしたものを10枚作成し、印刷面が上向きになるように重ね合わせ、さらに5cm×10cmの面積を有する鉄製2kgの錘を置き、25°C下で24時間放置した。サンプル同士の張り付き具合を以下基準で評価した。4:画像の転写が全く見られなかった。3:画像の転写はみられないが、紙どうしをはがすときにやや抵抗があった。2:画像の一部が僅かに転写した画像面積1未満。1:画像が転写した画像面積1以上。印刷画像品質の妥当性から判断し、インク組成物における光沢性評価結果が、3点が実用上の最低ラインであり、好ましくは4点である。また、画像筋ムラについては、できる限りないことが好ましいが、2点が実用上の最低許容ラインであり、3点以上が好ましく、4点がより好ましい。耐ブロッキング性については、印刷物の転写が目視で目立つと、印刷物そのものの価値がなくなってしまうことから、高いレベルの性能が求められる。2点が実用上の最低許容ラインであり、3点以上であることが好ましく、4点であることが特に好ましい。なお、表6~表9における各使用成分の数値の単位は、重量部である。また、表6~表9における略記又は略号の詳細は、以下に示す通りである。シアン顔料:IRGALITEBLUEGLVOマゼンタ顔料:CINQUASIAMAGENTART-355-Dイエロー顔料:NOVOPERMYELLOWH2Gブラック顔料:SPECIALBLACK250ホワイト顔料:タイペークCR60-2NVC:N-ビニルカプロラクタムIBOA:イソボロニルアクリレートCTFA:サイクリックトリメチロールプロパンフォーマルアクリレートPEA:フェノキシエチルアクリレートTEGVE:トリエチレングリコールジビニルエーテルPO変性NPGDA:プロピレンオキサイド変性ネオペンチルグリコールジアクリレート3-MePDDA:3-メチル-1,5-ペンタンジオールジアクリレートシアンミルベースA’の調製IRGALITEBLUEGLVOを300重量部と、SR341を620重量部と、SOLSPERSE32000を80重量部とを撹拌混合し、シアンミルベースA’を得た。なお、シアンミルベースA’の調製は分散機モーターミルM50アイガー社製に入れて、直径0.65mmのジルコニアビーズを用い、周速9m/sで4時間分散を行った。マゼンタミルベースB’の調製CINQUASIAMAGENTART-355-Dを300重量部と、SR341を600重量部と、SOLSPERSE32000を100重量部とを撹拌混合し、マゼンタミルベースB’を得た。なお、マゼンタミルベースB’の調製は分散機モーターミルM50アイガー社製に入れて、直径0.65mmのジルコニアビーズを用い、周速9m/sで10時間分散を行った。イエローミルベースC’の調製NOVOPERMYELLOWH2Gを300重量部と、SR341を600重量部と、SOLSPERSE32000を100重量部とを撹拌混合し、イエローミルベースC’を得た。なお、イエローミルベースC’の調製は分散機モーターミルM50アイガー社製に入れて、直径0.65mmのジルコニアビーズを用い、周速9m/sで10時間分散を行った。ブラックミルベースD’の調製SPECIALBLACK250を400重量部と、SR341を520重量部と、SOLSPERSE32000を80重量部とを撹拌混合し、ブラックミルベースD’を得た。なお、ブラックミルベースD’の調製は分散機モーターミルM50アイガー社製に入れて、直径0.65mmのジルコニアビーズを用い、周速9m/sで7時間分散を行った。ホワイトミルベースE’の調製タイペークCR60-2を500重量部と、SR341を440重量部と、SOLSPERSE41000を60重量部とを撹拌混合し、ホワイトミルベースE’を得た。なお、ホワイトミルベースE’の調製は分散機モーターミルM50アイガー社製に入れて、直径0.65mmのジルコニアビーズを用い、周速9m/sで4時間分散を行った。実施例2-1~26、及び、比較例2-1~10:本発明の第二の実施態様<インク組成物の作製方法>表10~表14に記載の素材を混合、撹拌することで、実施例2-1~26及び比較例2-1~10の各インク組成物をそれぞれ得た。なお、顔料の添加には、前記ミルベースA’~E’をそれぞれ用いた。表面張力の測定方法インク組成物の表面張力は、表面張力計SIGMA702吊環法、KSVINSTRUMENTSLTD社製を用い、25°Cで測定を行った。<インクジェット記録方法>UV硬化型インクジェットプリンターAcuityAdvance富士フイルム株製を用い、インクジェット画像を両方向印刷モード、Fineartモードで印刷した。Fineartモードは、同一画像部分を8パスで描画するマルチパスモードで行われる印刷である。該プリンターにはUVランプ光源がヘッドユニットの左右に装着されており、両方向印刷モードは、8回のマルチパス描画において、画像同一部分に、16回のUV露光が施される。OKトップコート王子製紙株製、コート紙上に、解像度600×450dpi、サイズ30cm×30cmで、100ベタ画像の印刷を行った。ランプはIntegrationTechnology社製SUBZERO085Hbulbランプユニットを装着し、前後のランプ強度をレベル5に設定した。印字中、路面照度を測定したところ、745mW/cm2であった。<光沢性評価>上記インクジェット記録方法によって得られた画像を用い、SheenInstruments社製光沢度計を用い、測定角60°で測定を行った。評価基準は、以下の通りである。4:光沢度40以上3:光沢度30以上40未満2:光沢度20以上30未満1:光沢度20未満<画像筋ムラ評価>上記インクジェット画像記録方法によって得られた画像の筋ムラを画像から2m離れた地点から目視で評価した。評価基準は、以下の通りである。3:筋ムラが目視でははっきりと見えない。2:筋ムラが目視でわずかに確認できる。1:筋ムラが目視ではっきり確認できる。<硬化性評価>上記インクジェット記録方法にて得られた画像を触診により、画像のべとつきの程度を以下の基準で評価した。3:画像にべとつきなし。2:画像がややべとついているが、未硬化のインク組成物又は硬化膜は手に転写しない。1:画像がべとついており、未硬化のインク組成物又は硬化膜の一部が手に転写した。<柔軟性評価:折り曲げテスト>本実施例では、硬化膜の柔軟性を評価する方法として、折り曲げテストを実施した。前記インクジェット記録方法にて、100、200のベタ画像を作成し、以下の基準で評価を行った。3:100、200、のサンプルでは割れが発生しない。2:100のサンプルでは割れが発生しないが、平均膜厚200のサンプルで、画像部の折り曲げた部分に割れが入る。1:平均膜厚100、200いずれのサンプルでも、画像部の折り曲げた部分に割れが入る。なお、表10~表14における各使用成分の数値の単位、重量部である。また、表10~表14における略記又は略号の詳細は、以下に示す通りである。シアン顔料:IRGALITEBLUEGLVOマゼンタ顔料:CINQUASIAMAGENTART-355-Dイエロー顔料:NOVOPERMYELLOWH2Gブラック顔料:SPECIALBLACK250ホワイト顔料:タイペークCR60-2CTFA:サイクリックトリメチロールプロパンフォーマルアクリレートPO変性NPGDA:プロピレングリコール変性ネオペンチルグリコールジアクリレート"